(57)【要約】      （修正有）【課題】塗膜性及び耐熱性に優れ、現像性に大変優れる樹脂組成物、支持体付き樹脂シート、それらを用いた多層プリント配線板、半導体装置。【解決手段】（１）のナフタレン型エポキシ樹脂、光硬化開始剤、（２）の化合物、式（２）の化合物以外のエチレン性不飽和基を有する化合物を含む樹脂組成物。2018119108.tif 0000252018119108.tif 000026【選択図】なし【特許請求の範囲】
【請求項１】
下記式（１）で表されるナフタレン型エポキシ樹脂（Ａ）、光硬化開始剤（Ｂ）、下記式（２）で表される化合物（Ｃ）及び下記式（２）で表される化合物（Ｃ）以外のエチレン性不飽和基を有する化合物（Ｄ）を含有する、樹脂組成物。
【化１】
2018119108.tif 000020
【化２】
2018119108.tif 000021
（式（２）中、複数のＲ1は、各々独立に、水素原子又はメチル基を表し、複数のＲ2は、各々独立に、水素原子又は置換基を有していてもよい炭素数１〜２２の炭化水素基を表し、複数のＲ3は、各々独立に、下記式（３）で表される置換基、下記式（４）で表される置換基又はヒドロキシ基を表す。）。
【化３】
2018119108.tif 000022
【化４】
2018119108.tif 000023
（式（４）中、Ｒ4は水素原子又はメチル基を表す。）。
【請求項２】
前記光硬化開始剤（Ｂ）が、下記式（５）で表されるホスフィンオキサイド化合物を含有する、請求項１に記載の樹脂組成物。
【化５】
2018119108.tif 000024
（式（５）中、Ｒ5〜Ｒ10は、各々独立に、水素原子又は炭素数１〜４のアルキル基を示し、Ｒ11は、炭素数１〜２０のアルキル基又は炭素数６〜２０のアリール基を示す。）。
【請求項３】
マレイミド化合物（Ｅ）を更に含有する、請求項１又は２に記載の樹脂組成物。
【請求項４】
充填材（Ｆ）を更に含有する、請求項１〜３のいずれか一項に記載の樹脂組成物。
【請求項５】
シアン酸エステル化合物、フェノール樹脂、オキセタン樹脂、ベンゾオキサジン化合物及び前記（１）で表されるナフタレン型エポキシ樹脂（Ａ）と異なるエポキシ樹脂からなる群から選択されるいずれか一種以上の化合物（Ｇ）を更に含有する、請求項１〜４のいずれか一項に記載の樹脂組成物。
【請求項６】
前記式（２）で表される化合物（Ｃ）の酸価が、３０ｍｇＫＯＨ／ｇ以上１２０ｍｇＫＯＨ／ｇ以下である、請求項１〜５のいずれか一項に記載の樹脂組成物。
【請求項７】
成分（Ａ）の含有量が、樹脂組成物中の樹脂固形分１００質量部に対して、１．０質量部以上９０質量部以下である、請求項１〜６のいずれか一項に記載の樹脂組成物。
【請求項８】
前記エチレン性不飽和基を有する化合物（Ｄ）が、（メタ）アクリロイル基を有する化合物及び／又はビニル基を有する化合物である、請求項１〜７のいずれか一項に記載の樹脂組成物。
【請求項９】
前記充填材（Ｆ）が、シリカ、ベーマイト、硫酸バリウム、シリコーンパウダー、フッ素樹脂系充填材、ウレタン樹脂系充填材、アクリル樹脂系充填材、ポリエチレン系充填材、スチレン・ブタジエンゴム及びシリコーンゴムからなる群から選択されるいずれか一種以上である、請求項４に記載の樹脂組成物。
【請求項１０】
熱硬化促進剤（Ｈ）を更に含有する、請求項１〜９のいずれか一項に記載の樹脂組成物。
【請求項１１】
支持体及び該支持体の表面に配された、請求項１〜１０のいずれか一項に記載の樹脂組成物を有する、樹脂シート。
【請求項１２】
請求項１〜１０のいずれか一項に記載の樹脂組成物を有する、多層プリント配線板。
【請求項１３】
請求項１〜１０のいずれか一項に記載の樹脂組成物を有する、半導体装置。
【発明の詳細な説明】
【技術分野】
【０００１】
本発明は、樹脂組成物、それを用いた樹脂シート、多層プリント配線板及び半導体装置に関する。
【背景技術】
【０００２】
多層プリント配線板の小型化、高密度化により、多層プリント配線板に用いられる積層板を薄型化する検討が盛んに行なわれている。薄型化に伴い、絶縁層についても薄型化が求められ、ガラスクロスを含まない樹脂シートが求められている。絶縁層の材料となる樹脂組成物は熱硬化性樹脂が主流であり、絶縁層間で導通を得るための穴あけは一般的にレーザー加工にて行われている。また、熱硬化性樹脂を用いた樹脂シートでは、絶縁層上に導体回路を形成する方法として、銅めっきで導体回路を形成する方法が一般的である。
【０００３】
一方、レーザー加工による穴あけは、穴数が多い高密度基板になるほど加工時間が長くなるという問題がある。そのため、近年は光線等により硬化し、現像で溶解する樹脂組成物を用いることにより、現像工程で一括穴あけ加工することが可能となる樹脂シートが求められている。
【０００４】
このような積層板や樹脂シートに用いられる樹脂組成物においては、アルカリ現像タイプが主流であり、現像を可能にするために酸無水物基やカルボキシル基含有のアクリレートが使用されている。たとえば、特許文献１には、ノボラック骨格を有するカルボキシル基含有樹脂を含むカルボキシル基含有樹脂、無機充填剤、マレイミド化合物を含む熱硬化成分及びウレタン結合を有する化合物を含む硬化性樹脂組成物が記載されている。また、特許文献２には、エポキシ樹脂と、硬化剤と、シリカ粒子がシランカップリング剤により表面処理されているシリカ成分とを含有し、硬化促進剤を含有しないか、又は前記エポキシ樹脂及び前記硬化剤の合計１００重量部に対して硬化促進剤を３．５重量部以下の含有量で含有し、前記シリカ粒子の平均粒子径が１μｍ以下であり、前記シリカ成分における前記シリカ粒子１ｇ当たりの前記シランカップリング剤の表面処理量Ｂ（ｇ）が、式（Ｘ）（Ｃ（ｇ）／シリカ粒子１ｇ＝［シリカ粒子の比表面積（ｍ2／ｇ）／シランカップリング剤の最小被覆面積（ｍ2／ｇ）］・・・式（Ｘ））により算出されるシリカ粒子１ｇ当たりの値Ｃ（ｇ）に対して１０〜８０％の範囲内にある、エポキシ樹脂組成物が開示されている。
【先行技術文献】
【特許文献】
【０００５】
【特許文献１】特開２０１６−８２６７号公報
【特許文献２】特開２０１１−１７４０８２号公報
【発明の概要】
【発明が解決しようとする課題】
【０００６】
しかしながら、今後更に高密度化するには、従来のエポキシ樹脂を用いた硬化物では現像性について十分な物性が得られないことが明らかとなっている。現像性が不十分であると絶縁層を挟んだ導通層間の導通を得ることが出来ず、高密度プリント配線板としての使用に適さないという問題があり、その解決が求められている。
【０００７】
また、特許文献１に記載の樹脂組成物から得られる硬化物は、その用途はプリント配線板用のエッチングレジストやソルダーレジストに限られており、金メッキ耐性には優れるが層間絶縁層として用いるには現像性が十分ではなかった。
【０００８】
特許文献２に記載の樹脂組成物から得られる硬化物では、穴あけはレーザー加工に限るため、現像工程による一括穴あけができないものとなっている。
【０００９】
そこで、本発明は、上記問題点に鑑みてなされたものであり、多層プリント配線板に用いた際に、塗膜性及び耐熱性に優れ、現像性に大変優れる樹脂組成物、支持体付き樹脂シート、それらを用いた多層プリント配線板、半導体装置を提供することにある。
【課題を解決するための手段】
【００１０】
本発明者らは、下記式（１）で表されるナフタレン型エポキシ樹脂（Ａ）、光硬化開始剤（Ｂ）、下記式（２）で表される化合物（Ｃ）及び下記式（２）で表される化合物（Ｃ）以外のエチレン性不飽和基を有する化合物（Ｄ）を含有する樹脂組成物を用いることにより、上記課題を解決できることを見出し、本発明を完成するに至った。
【００１１】
【化１】
2018119108.tif 000002
【００１２】
【化２】
2018119108.tif 000003
【００１３】
（式（２）中、複数のＲ1は、各々独立に、水素原子又はメチル基を表し、複数のＲ2は、各々独立に、水素原子又は置換基を有していてもよい炭素数１〜２２の炭化水素基を表し、複数のＲ3は、各々独立に、下記式（３）で表される置換基、下記式（４）で表される置換基又はヒドロキシ基を表す。）。
【００１４】
【化３】
2018119108.tif 000004
【００１５】
【化４】
2018119108.tif 000005
【００１６】
（式（４）中、Ｒ4は水素原子又はメチル基を表す。）。
【００１７】
すなわち、本発明は以下の内容を含む。
〔１〕前記式（１）で表されるナフタレン型エポキシ樹脂（Ａ）、光硬化開始剤（Ｂ）、前記式（２）で表される化合物（Ｃ）及び前記式（２）で表される化合物（Ｃ）以外のエチレン性不飽和基を有する化合物（Ｄ）を含有する、樹脂組成物。
〔２〕前記光硬化開始剤（Ｂ）が、下記式（５）で表されるホスフィンオキサイド化合物を含有する、請求項１に記載の樹脂組成物。
【００１８】
【化５】
2018119108.tif 000006
【００１９】
（式（５）中、Ｒ5〜Ｒ10は、各々独立に、水素原子又は炭素数１〜４のアルキル基を示し、Ｒ11は、炭素数１〜２０のアルキル基又は炭素数６〜２０のアリール基を示す。）。
〔３〕マレイミド化合物（Ｅ）を更に含有する、〔１〕又は〔２〕に記載の樹脂組成物。
〔４〕充填材（Ｆ）を更に含む、〔１〕〜〔３〕のいずれか一項に記載の樹脂組成物。
〔５〕シアン酸エステル化合物、フェノール樹脂、オキセタン樹脂、ベンゾオキサジン化合物及び前記（１）で表されるナフタレン型エポキシ樹脂（Ａ）と異なるエポキシ樹脂からなる群から選択されるいずれか一種以上の化合物（Ｇ）を更に含有する、〔１〕〜〔４〕のいずれか一項に記載の樹脂組成物。
【００２０】
〔６〕前記式（２）で表される化合物（Ｃ）の酸価が、３０ｍｇＫＯＨ／ｇ以上１２０ｍｇＫＯＨ／ｇ以下である、〔１〕〜〔５〕のいずれか一項に記載の樹脂組成物。
〔７〕成分（Ａ）の含有量が、樹脂組成物中の樹脂固形分１００質量部に対して、１．０質量部以上９０質量部以下である、〔１〕〜〔６〕のいずれか一項に記載の樹脂組成物。
〔８〕前記エチレン性不飽和基を有する化合物（Ｄ）が、（メタ）アクリロイル基を有する化合物及び／又はビニル基を有する化合物である、〔１〕〜〔７〕のいずれか一項に記載の樹脂組成物。
〔９〕前記充填材（Ｆ）が、シリカ、ベーマイト、硫酸バリウム、シリコーンパウダー、フッ素樹脂系充填材、ウレタン樹脂系充填材、アクリル樹脂系充填材、ポリエチレン系充填材、スチレン・ブタジエンゴム及びシリコーンゴムからなる群から選択されるいずれか一種類以上である、〔４〕に記載の樹脂組成物。
【００２１】
〔１０〕熱硬化促進剤（Ｈ）を更に含有する、〔１〕〜〔９〕のいずれか一項に記載の樹脂組成物。
〔１１〕支持体及び該支持体の表面に配された、〔１〕〜〔１０〕のいずれか一項に記載の樹脂組成物を有する、樹脂シート。
〔１２〕〔１〕〜〔１０〕のいずれか一項に記載の樹脂組成物を有する、多層プリント配線板。
〔１３〕〔１〕〜〔１０〕のいずれか一項に記載の樹脂組成物を有する、半導体装置。
【発明の効果】
【００２２】
本発明によれば、塗膜性及び耐熱性に優れ、現像性に大変優れ、多層プリント配線板に好適な物性を有する活性エネルギー線で硬化する樹脂組成物、支持体付き樹脂シート、それらを用いた多層プリント配線板、半導体装置を提供することができる。
【発明を実施するための形態】
【００２３】
以下、本発明を実施するための形態（以下、「本実施形態」という。）について詳細に説明する。以下の本実施形態は、本発明を説明するための例示であり、本発明を以下の内容に限定する趣旨ではない。本発明はその要旨の範囲内で、適宜に変形して実施できる。
【００２４】
なお、本明細書における「（メタ）アクリロイル基」とは「アクリロイル基」及びそれに対応する「メタクリロイル基」の両方を意味し、「（メタ）アクリレート」とは「アクリレート」及びそれに対応する「メタクリレート」の両方を意味し、「（メタ）アクリル酸」とは「アクリル酸」及びそれに対応する「メタクリル酸」の両方を意味する。また、本実施形態において、「樹脂固形分」又は「樹脂組成物中の樹脂固形分」とは、特に断りのない限り、樹脂組成物における、溶剤及び充填材（Ｆ）を除いた成分をいい、「樹脂固形分１００質量部」とは、樹脂組成物における、溶剤及び充填材（Ｆ）を除いた成分の合計が１００質量部であることをいうものとする。
【００２５】
本実施形態の樹脂組成物は、前記式（１）で表されるナフタレン型エポキシ樹脂（Ａ）、光硬化開始剤（Ｂ）、前記式（２）で表される化合物（Ｃ）及び（Ｃ）成分以外のエチレン性不飽和基を有する化合物（Ｄ）を含有する。以下、各成分について説明する。
【００２６】
＜式（１）で表されるナフタレン型エポキシ樹脂（Ａ）＞
本実施形態に用いるナフタレン型エポキシ樹脂（Ａ）（成分（Ａ）とも称す）は、前記式（１）の構造を有する、ナフタレン骨格を有する化合物である。該化合物（Ａ）を含んで得られる硬化物は、現像性に大変優れ、高密度プリント配線板として好適に用いることができる。
【００２７】
本実施形態の樹脂組成物において、成分（Ａ）の含有量は特に限定されないが、現像性を向上させるという観点から、成分（Ａ）、成分（Ｃ）及び成分（Ｄ）の合計含有量１００質量部に対し、３質量部以上とすることが好ましく、４質量部以上とすることがより好ましく、５質量部以上とすることが更に好ましい。また、十分に硬化させ、耐熱性を向上させるという観点から９０質量部以下とすることが好ましく、８９質量部以下とすることがより好ましく、８８質量部以下とすることが更に好ましい。
【００２８】
本実施形態の樹脂組成物における成分（Ａ）の含有量は、特に限定されないが、現像性を向上させるという観点から、樹脂組成物中の樹脂固形分１００質量部に対して、１．０質量部以上とすることが好ましく、１．５質量部以上とすることがより好ましく、２．０質量部以上とすることが更に好ましく、１０質量部以上とすることが更により好ましく、１３質量部以上とすることが更により好ましい。また、十分に硬化させ、耐熱性を向上させるという観点から、樹脂組成物中の樹脂固形分１００質量部に対して、９０質量部以下とすることが好ましく、７０質量部以下とすることがより好ましく、５０質量部以下とすることが更に好ましく、３０質量部以下とすることが更により好ましい。
【００２９】
樹脂（Ａ）は、市販品を利用することもでき、例えば、ＨＰ−４７１０（商品名、ＤＩＣ（株）社製）などが挙げられる。
【００３０】
＜光硬化開始剤（Ｂ）＞
本実施形態に用いる光硬化開始剤（Ｂ）（成分（Ｂ）とも称す）は、特に限定されないが、一般に光硬化性樹脂組成物で用いられる分野で公知のものを使用することができる。
【００３１】
光硬化開始剤（Ｂ）としては、例えば、ベンゾイン、ベンゾインメチルエーテル、ベンゾインエチルエーテル、ベンゾインプロピルエーテル、ベンゾインイソブチルエーテル等のベンゾイン類、過酸化ベンゾイル、ラウロイルパーオキサイド、アセチルパーオキサイド、パラクロロベンゾイルパーオキサイド、ジ−ｔｅｒｔ−ブチル−ジ−パーフタレート等で例示される有機過酸化物、アシルフォスフィンオキサイド類、アセトフェノン、２，２−ジエトキシ−２−フェニルアセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシンクロヘキシルフェニルケトン、２−メチル−１−［４−（メチルチオ）フェニル］−２−モルフォリノ−プロパン−１−オン、２−ベンジル−２−ジメチルアミノ−１−（４−モルフォリノフェニル）−ブタノン−１等のアセトフェノン類、２−エチルアントラキノン、２−ｔ−ブチルアントラキノン、２−クロロアントラキノン、２−アミルアントラキノン等のアントラキノン類、２，４−ジエチルチオキサントン、２−イソプロピルチオキサントン、２−クロロチオキサントン等のチオキサントン類、アセトフェノンジメチルケタール、ベンジルジメチルケタール等のケタール類、ベンゾフェノン、４−ベンゾイル−４’−メチルジフェニルサルファイド、４，４’−ビスメチルアミノベンゾフェノン等のベンゾフェノン類、２，４，６−トリメチルベンゾイルジフェニルホスフィンオキサイド、ビス（２，４，６−トリメチルベンゾイル）−フェニルホスフィンオキサイド等のホスフィンオキサイド類、１，２−オクタンジオン，１−［４−（フェニルチオ）−，２−（Ｏ−ベンゾイルオキシム）］等のオキシムエステル類等のラジカル型光硬化開始剤や、ｐ−メトキシフェニルジアゾニウムフロロホスホネート、Ｎ，Ｎ−ジエチルアミノフェニルジアゾニウムヘキサフロロホスホネート等のルイス酸のジアゾニウム塩、ジフェニルヨードニウムヘキサフロロホスホネート、ジフェニルヨードニウムヘキサフロロアンチモネート等のルイス酸のヨードニウム塩、トリフェニルスルホニウムヘキサフロロホスホネート、トリフェニルスルホニウムヘキサフロロアンチモネート等のルイス酸のスルホニウム塩、トリフェニルホスホニウムヘキサフロロアンチモネート等のルイス酸のホスホニウム塩、その他のハロゲン化物、トリアジン系開始剤、ボーレート系開始剤、及びその他の光酸発生剤等のカチオン系光重合開始剤が挙げられる。
【００３２】
アシルフォスフィンオキサイド類としては、ビス(２,４,６-トリメチルベンゾイル)−フェニルフォスフィンオキサイドなど下記式（５）で表されるホスフィンオキサイド化合物、２,４,６−トリメチルベンゾイル−ジフェニル−フォスフィンオキサイドなどが挙げられる。
【００３３】
【化６】
2018119108.tif 000007
【００３４】
式（５）中、Ｒ5〜Ｒ10は、各々独立に、水素原子又は炭素数１〜４のアルキル基を示し、Ｒ11は、炭素数１〜２０のアルキル基又は炭素数６〜２０のアリール基を示す。
【００３５】
炭素数１〜４のアルキル基としては、例えば、メチル基、エチル基、ｎ−プロピル基、ｎ−ブチル基、イソプロピル基、イソブチル基、ｓｅｃ−ブチル基、ｔ−ブチル基などの直鎖状または分岐状のアルキル基が挙げられる。
【００３６】
炭素数１〜２０のアルキル基としては、例えば、メチル基、エチル基、ｎ−プロピル基、ｎ−ブチル基、ｎ−ペンチル基、ｎ−ヘキシル基、イソプロピル基、イソブチル基、ｓｅｃ−ブチル基、ｔ−ブチル基、ネオペンチル基、１，１−ジメチルプロピル基、１，１−ジエチルプロピル基、１−エチル−１−メチルプロピル基、１，１，２，２−テトラメチルプロピル基、１，１−ジメチルブチル基、１，１，３−トリメチルブチル基などの直鎖状または分岐状のアルキル基が挙げられる。
【００３７】
炭素数６〜２０のアリール基としては、フェニル基、ナフチル基、ビフェニル基、ターフェニル基、フェナントリル基、アントラセニル基などの非置換アリール基；トリル基、ジメチルフェニル基、イソプロピルフェニル基、ｔ−ブチルフェニル基、ジ−ｔ−ブチルフェニル基などのアルキル基置換アリール基が挙げられる。
【００３８】
その中でも、多層プリント配線板用途に適した反応性があり、金属導体に対する信頼性が高いという観点から、アシルフォスフィンオキサイド類、２−ベンジル−２−ジメチルアミノ−１−（４−モルフォリノフェニル）−ブタノン−１等のアセトフェノン類のラジカル型光硬化開始剤が好ましく、より耐熱性が得られることから、前記式（５）で表されるホスフィンオキサイド化合物がより好ましく、ビス(２,４,６-トリメチルベンゾイル)−フェニルフォスフィンオキサイドが更に好ましい。
これらの光硬化開始剤（Ｂ）は、１種単独又は２種以上を適宜混合して使用することも可能であり、ラジカル系とカチオン系の双方の開始剤を併せて用いても良い。
【００３９】
また、２−ベンジル−２−ジメチルアミノ−１−（４−モルフォリノフェニル）−ブタノン−１、ビス(２,４,６-トリメチルベンゾイル)−フェニルフォスフィンオキサイド及び２,４,６−トリメチルベンゾイル−ジフェニル−フォスフィンオキサイドは市販品を使用することもでき、それぞれＩｒｇａｃｕｒｅ（登録商標）３６９（ＢＡＳＦジャパン（株）製）、Ｉｒｇａｃｕｒｅ（登録商標）８１９（ＢＡＳＦジャパン（株）製）及びＩｒｇａｃｕｒｅ（登録商標）ＴＰＯ（ＢＡＳＦジャパン（株）製）が好適に使用される。
【００４０】
本実施形態の樹脂組成物における光硬化開始剤（Ｂ）の含有量は、特に限定されないが、樹脂組成物を活性エネルギー線で十分に硬化させ、耐熱性を向上させるという観点から、樹脂組成物中の成分（Ａ）、成分（Ｃ）及び成分（Ｄ）の合計含有量１００質量部に対し、０．１質量部以上とすることが好ましく、０．２質量部以上とすることがより好ましく、０．３質量部以上とすることが更に好ましい。また、光硬化後の熱硬化を阻害し耐熱性を低下させるという観点から、３０質量部以下とすることが好ましく、２５質量部以下とすることがより好ましく、２０質量部以下とすることが更に好ましい。
【００４１】
本実施形態の樹脂組成物における光硬化開始剤（Ｂ）の含有量は、特に限定されないが、樹脂組成物中の樹脂固形分１００質量部に対して、０．１質量部以上とすることが好ましく、０．２質量部以上とすることがより好ましく、１質量部以上とすることが更に好ましい。また、光硬化後の熱硬化を阻害し耐熱性を低下することを防止するという観点から、樹脂組成物中の樹脂固形分１００質量部に対して、３０質量部以下とすることが好ましく、２０質量部以下とすることがより好ましく、１５質量部以下とすることが更に好ましく、１０質量部以下とすることが更により好ましい。
【００４２】
＜化合物（Ｃ）＞
本実施形態に用いる化合物（Ｃ）（成分（Ｃ）とも称す）は、前記式（２）で表される化合物である。化合物（Ｃ）は、１種単独で用いてもよく、構造異性体および立体異性体などの異性体を含んでいてもよく、互いに構造が異なる化合物を２種以上適宜組み合わせて用いてもよい。
【００４３】
前記式（２）中、複数のＲ1は、各々独立に水素原子又はメチル基を表す。その中でも、光硬化反応の反応性を向上させる観点から水素原子を含むことが好ましく、より好ましくはＲ1の全てが水素原子である。
複数のＲ2は、各々独立に、水素原子又は置換基を有していてもよい炭素数１〜２２の炭化水素基を表す。
【００４４】
炭化水素基としては、炭素原子数１〜２２、好ましくは１〜１４、さらに好ましくは１〜１０の直鎖状または分岐状の脂肪族炭化水素基；炭素原子数３〜２２、好ましくは３〜１４、さらに好ましくは３〜１０の脂環族炭化水素基；炭素原子数６〜２２、好ましくは６〜１４、さらに好ましくは６〜１０の芳香族炭化水素基が挙げられる。
【００４５】
脂肪族炭化水素基としては、例えば、メチル基、エチル基、ｎ−プロピル基、ｎ−ブチル基、ｎ−ペンチル基、ｎ−ヘキシル基、イソプロピル基、イソブチル基、ｓｅｃ−ブチル基、ｔ−ブチル基、ネオペンチル基、１，１−ジメチルプロピル基、１，１−ジエチルプロピル基、１−エチル−１−メチルプロピル基、１，１，２，２−テトラメチルプロピル基、１，１−ジメチルブチル基、１，１，３−トリメチルブチル基などの直鎖状または分岐状のアルキル基；ビニル基、アリル基、イソプロペニル基などの直鎖状または分岐状のアルケニル基；エチニル基、プロパルギル基などの直鎖状または分岐状のアルキニル基が挙げられる。
【００４６】
脂環族炭化水素基としては、例えば、シクロプロピル基、シクロブチル基、シクロペンチル基、シクロヘキシル基、１−メチル−１−シクロヘキシル基、アダマンチル基などの環状飽和炭化水素基；シクロペンタジエニル基、インデニル基、フルオレニル基などの環状不飽和炭化水素基が挙げられる。
【００４７】
芳香族炭化水素基としては、例えば、フェニル基、ナフチル基、ビフェニル基、ターフェニル基、フェナントリル基、アントラセニル基などの非置換アリール基；トリル基、ジメチルフェニル基、イソプロピルフェニル基、ｔ−ブチルフェニル基、ジ−ｔ−ブチルフェニル基などのアルキル基置換アリール基；などのアリール基が挙げられる。
【００４８】
これら炭化水素基は、少なくとも一つの水素原子が他の炭化水素基で置換されていてもよい。少なくとも一つの水素原子が他の炭化水素基で置換された炭化水素基としては、例えば、ベンジル基、クミル基などのアリール基置換アルキル基、シクロヘキシルメチル基などの環状飽和炭化水素基置換アルキル基が挙げられる。
【００４９】
置換基を有していてもよい炭素数１〜２２の炭化水素基としては、直鎖状または分岐状のアルキル基が好ましい。
複数のＲ2は、硬化物の耐熱性を向上させる観点からメチル基を含むことが好ましく、より好ましくはＲ2の全てがメチル基である。
複数のＲ3は、各々独立に、前記式（３）で表される置換基、前記式（４）で表される置換基又はヒドロキシ基を表す。その中でも、耐熱性を向上させる観点から、ヒドロキシル基を含むことが好ましい。また、本実施形態では、複数のＲ3のうち、前記式（３）で表される置換基を含む化合物（Ｃ）を用いることも、現像性を向上させる観点から、好ましい。本実施形態では、複数のＲ3のうち、前記式（４）で表される置換基を含む化合物（Ｃ）を用いることも、耐熱性を向上させる観点から、好ましい。前記式（４）中、Ｒ4は水素原子又はメチル基を表す。その中でも、光硬化反応の反応性を向上させる観点から、水素原子であることが好ましい。
【００５０】
複数のＲ3は、現像性を向上させる観点から、全てのＲ3の置換基のうち、前記式（３）で表される置換基の比率が２０％以上９８％以下の範囲、前記式（４）で表される置換基の比率が５％以上９８％以下の範囲、ヒドロキシ基の比率が１０％以上９８％以下の範囲（これら置換基の比率の和が１００％である）となることが好ましい。その中でも、現像性を向上させる観点から複数のＲ3のうち少なくとも一つが前記式（３）で表される置換基となることが特に好ましい。
化合物（Ｃ）としては、以下の化合物（Ｃ１）〜（Ｃ５）のいずれか一種以上を含むことが、光硬化反応の反応性、硬化物の耐熱性および現像性を向上させることができるため好ましく、少なくとも化合物（Ｃ１）を含むことがより好ましく、（Ｃ１）〜（Ｃ５）のいずれか２種以上を含むこともより好ましく、化合物（Ｃ１）および化合物（Ｃ２）〜（Ｃ５）のいずれか１種以上を含むことがさらに好ましい。化合物（Ｃ）としては、少なくとも化合物（Ｃ２）及び（Ｃ３）を含むことも好ましい。
【００５１】
【化７】
2018119108.tif 000008
【００５２】
【化８】
2018119108.tif 000009
【００５３】
【化９】
2018119108.tif 000010
【００５４】
【化１０】
2018119108.tif 000011
【００５５】
【化１１】
2018119108.tif 000012
【００５６】
このような化合物は市販品を利用することもでき、例えば、ＫＡＹＡＲＡＤ（登録商標）ＺＣＲ−６００１Ｈ、ＫＡＹＡＲＡＤ（登録商標）ＺＣＲ−６００２Ｈ、ＫＡＹＡＲＡＤ（登録商標）ＺＣＲ−６００６Ｈ、ＫＡＹＡＲＡＤ（登録商標）ＺＣＲ−６００７Ｈ、ＫＡＹＡＲＡＤ（登録商標）ＺＣＲ−６０１Ｈ（以上、商品名、日本化薬（株）製）などが挙げられる。
【００５７】
本実施形態の樹脂組成物において、化合物（Ｃ）の酸価は、現像性を向上させる観点から３０ｍｇＫＯＨ／ｇ以上とすることが好ましく、より現像性が向上することから、５０ｍｇＫＯＨ／ｇ以上であることがさらに好ましい。また、活性エネルギー線で硬化させた後に現像液による溶解を防止する観点から、化合物（Ａ）の酸価は、１２０ｍｇＫＯＨ／ｇ以下とすることが好ましく、より溶解を防止できることから、１１０ｍｇＫＯＨ／ｇ以下であることがさらに好ましい。なお、本実施形態における「酸価」は、ＪＩＳＫ  ００７０：１９９２に準じた方法で測定される値を示す。
【００５８】
本実施形態の樹脂組成物において、化合物（Ｃ）の含有量は、特に限定されないが、樹脂組成物を活性エネルギー線で硬化させるという観点から、樹脂組成物中の成分（Ａ）、成分（Ｃ）及び成分（Ｄ）の合計含有量１００質量部に対し、１質量部以上とすることが好ましく、２質量部以上とすることがより好ましく、３質量部以上とすることが更に好ましい。また、活性エネルギー線で十分に硬化させ、耐熱性を向上させるという観点から、９９質量部以下とすることが好ましく、９８質量部以下とすることがより好ましく、９７質量部以下とすることが更に好ましい。
【００５９】
本実施形態の樹脂組成物において、化合物（Ｃ）の含有量は、特に限定されないが、樹脂組成物を活性エネルギー線で硬化させるという観点から、樹脂組成物中の樹脂固形分１００質量部に対して、１質量部以上とすることが好ましく、２質量部以上とすることがより好ましく、３質量部以上とすることが更に好ましく、１０質量部以上とすることが更により好ましく、２５質量部以上とすることが更により好ましく、３０質量部以上とすることがより更により好ましい。また、活性エネルギー線で十分に硬化させ、耐熱性を向上させるという観点から、樹脂組成物中の樹脂固形分１００質量部に対して、９９質量部以下とすることが好ましく、９８質量部以下とすることがより好ましく、９７質量部以下とすることが更に好ましく、９０質量部以下とすることが更により好ましく、８０質量部以下とすることが更により好ましく、７５質量部以下とすることがより更により好ましい。
【００６０】
＜（Ｃ）成分以外のエチレン性不飽和基を有する化合物（Ｄ）＞
本実施形態の樹脂組成物は、活性エネルギー線（例えば、紫外線）に対する反応性を高め、耐熱性を向上させるために、（Ｃ）成分以外のエチレン性不飽和基を有する化合物（Ｄ）（成分（Ｄ）とも称す）を含有する。本実施形態に用いるエチレン性不飽和基を有する化合物（Ｄ）は、前記式（２）で表される化合物（Ｃ）以外であり、１分子中に１個以上のエチレン性不飽和基を有する化合物であれば、特に限定されないが、例えば、（メタ）アクリロイル基、ビニル基等を有する化合物が挙げられる。これらは、１種単独又は２種以上を適宜混合して使用することも可能である。
【００６１】
（メタ）アクリロイル基を有する化合物としては、メチル（メタ）アクリレート、エチル（メタ）アクリレート、ブチル（メタ）アクリレート、ラウリル（メタ）アクリレート、ポリエチレングリコール（メタ）アクリレート、ポリエチレングリコール（メタ）アクリレートモノメチルエーテル、フェニルエチル（メタ）アクリレート、イソボルニル（メタ）アクリレート、シクロヘキシル（メタ）アクリレート、ベンジル（メタ）アクリレート、テトラヒドロフルフリル（メタ）アクリレート、ブタンジオールジ（メタ）アクリレート、ヘキサンジオールジ（メタ）アクリレート、ネオペンチルグリコールジ（メタ）アクリレート、ノナンジオールジ（メタ）アクリレート、グリコールジ（メタ）アクリレート、ジエチレンジ（メタ）アクリレート、ポリエチレングリコールジ（メタ）アクリレート、トリス（メタ）アクリロイルオキシエチルイソシアヌレート、ポリプロピレングリコールジ（メタ）アクリレート、アジピン酸エポキシジ（メタ）アクリレート、ビスフェノールエチレンオキサイドジ（メタ）アクリレート、水素化ビスフェノールエチレンオキサイド（メタ）アクリレート、ビスフェノールジ（メタ）アクリレート、ε−カプロラクトン変性ヒドロキシピバリン酸ネオペングリコールジ（メタ）アクリレート、ε−カプロラクトン変性ジペンタエリスリトールヘキサ（メタ）アクリレート、ε−カプロラクトン変性ジペンタエリスリトールポリ（メタ）アクリレート、ジペンタエリスリトールポリ（メタ）アクリレート、トリメチロールプロパントリ（メタ）アクリレート、トリエチロールプロパントリ（メタ）アクリレート、及びそのエチレンオキサイド付加物、ペンタエリスリトールトリ（メタ）アクリレート、及びそのエチレンオキサイド付加物、ペンタエリスリトールテトラ（メタ）アクリレート、ジペンタエリスリトールヘキサ（メタ）アクリレート、及びそのエチレンオキサイド付加物等が挙げられる。
【００６２】
この他にも、（メタ）アクリロイル基とウレタン結合を同一分子内に併せ持つウレタン（メタ）アクリレート類、同様に（メタ）アクリロイル基とエステル結合を同一分子内に併せ持つポリエステル（メタ）アクリレート、エポキシ樹脂から誘導され、（メタ）アクリロイル基を併せ持つエポキシ（メタ）アクリレート類、これらの結合が複合的に用いられている反応性オリゴマー等も挙げられる。
【００６３】
上記ウレタン（メタ）アクリレート類とは、水酸基含有（メタ）アクリレートとポリイソシアネート、必要に応じて用いられるその他アルコール類との反応物である。例えば、ヒドロキシエチル（メタ）アクリレート、ヒドロキシプロピル（メタ）アクリレート、ヒドロキシブチル（メタ）アクリレート等のヒドロキシアルキル（メタ）アクリレート類、グリセリンモノ（メタ）アクリレート、グリセリンジ（メタ）アクリレート等のグリセリン（メタ）アクリレート類、ペンタエリスリトールジ（メタ）アクリレート、ペンタエリスリトールトリ（メタ）アクリレート、ジペンタエリスリトールペンタ（メタ）アクリレート、ジペンタエリスリトールヘキサ（メタ）アクリレート等の糖アルコール（メタ）アクリレート類と、トルエンジイソシアネート、ヘキサメチレンジイソシアネート、トリメチルヘキサメチレンジイソシアネート、イソホロンジイソシアネート、ノルボルネンジイソシアネート、キシレンジイソシアネート、水添キシレンジイソシアネート、ジシクロヘキサンメチレンジイソシアネート、及びそれらのイソシアヌレート、ビュレット反応物等のポリイソシアネート等を反応させ、ウレタン（メタ）アクリレート類となる。
【００６４】
上記ポリエステル（メタ）アクリレート類とは、例えば、カプロラクトン変性２−ヒドロキシエチル（メタ）アクリレート、エチレンオキサイド及び／又はプロピレンオキサイド変性フタル酸（メタ）アクリレート、エチレンオキサイド変性コハク酸（メタ）アクリレート、カプロラクトン変性テトラヒドロフルフリル（メタ）アクリレート等の単官能（ポリ）エステル（メタ）アクリレート類；ヒドロキシピバリン酸エステルネオペンチルグリコールジ（メタ）アクリレート、カプロラクトン変性ヒドロキシピバリン酸エステルネオペンチルグリコールジ（メタ）アクリレート、エピクロルヒドリン変性フタル酸ジ（メタ）アクリレート等のジ（ポリ）エステル（メタ）アクリレート類；トリメチロールプロパン又はグリセリン１モルに１モル以上のε−カプロラクトン、γ−ブチロラクトン、δ−バレロラクトン等の環状ラクトン化合物を付加して得たトリオールのモノ、ジ又はトリ（メタ）アクリレートが挙げられる。
【００６５】
更には、ペンタエリスリトール又はジトリメチロールプロパン１モルに１モル以上のε−カプロラクトン、γ−ブチロラクトン、δ−バレロラクトン等の環状ラクトン化合物を付加して得たトリオールのモノ、ジ、トリ又はテトラ（メタ）アクリレート、ジペンタエリスリトール１モルに１モル以上のε−カプロラクトン、γ−ブチロラクトン、δ−バレロラクトン等の環状ラクトン化合物を付加して得たトリオールのモノ、又はポリ（メタ）アクリレートのトリオール、テトラオール、ペンタオール又はヘキサオール等の多価アルコールのモノ（メタ）アクリレート又はポリ（メタ）アクリレートが挙げられる。
【００６６】
そしてまた更には、（ポリ）エチレングリコール、（ポリ）プロピレングリコール、（ポリ）テトラメチレングリコール、（ポリ）ブチレングリコール、３−メチル−１，５−ペンタンジオール、ヘキサンジオール等のジオール成分とマレイン酸、フマル酸、コハク酸、アジピン酸、フタル酸、イソフタル酸、ヘキサヒドロフタル酸、テトラヒドロフタル酸、ダイマー酸、セバチン酸、アゼライン酸、５−ナトリウムスルホイソフタル酸等の多塩基酸、及びこれらの無水物との反応物であるポリエステルポリオールの（メタ）アクリレート；前記ジオール成分と多塩基酸及びこれらの無水物とε−カプロラクトン、γ−ブチロラクトン、δ−バレロラクトン等からなる環状ラクトン変性ポリエステルジオールの（メタ）アクリレート等の多官能（ポリ）エステル（メタ）アクリレート類等を挙げることができるが、これらに限定されるものではない。
【００６７】
上記エポキシ（メタ）アクリレート類とは、エポキシ基を有する化合物と（メタ）アクリル酸とのカルボキシレート化合物である。例えば、フェノールノボラック型エポキシ（メタ）アクリレート、クレゾールノボラック型エポキシ（メタ）アクリレート、トリスヒドロキシフェニルメタン型エポキシ（メタ）アクリレート、ジシクロペンタジエンフェノール型エポキシ（メタ）アクリレート、ビスフェノールＡ型エポキシ（メタ）アクリレート、ビスフェノールＦ型エポキシ（メタ）アクリレート、ビフェノール型エポキシ（メタ）アクリレート、ビスフェノールＡノボラック型エポキシ（メタ）アクリレート、ナフタレン骨格含有エポキシ（メタ）アクリレート、グリオキサール型エポキシ（メタ）アクリレート、複素環式エポキシ（メタ）アクリレート等、及びこれらの酸無水物変性エポキシアクリレート等が挙げられる。
【００６８】
ビニル基を有する化合物としては、エチルビニルエーテル、プロピルビニルエーテル、ヒドロキシエチルビニルエーテル、エチレングリコールジビニルエーテル等のビニルエーテル類が挙げられる。スチレン類としては、スチレン、メチルスチレン、エチルスチレン、ジビニルベンゼン等が挙げられる。その他ビニル化合物としてはトリアリルイソシアヌレート、トリメタアリルイソシアヌレート、ビスアリルナジイミド等が挙げられる。
【００６９】
これらの中でも、耐熱性の点から、ペンタエリスリトールテトラ（メタ）アクリレート、ジペンタエリスリトールヘキサ（メタ）アクリレート、クレゾールノボラック型エポキシ（メタ）アクリレート、ビスフェノールＡ型エポキシ（メタ）アクリレート、ナフタレン骨格含有エポキシ（メタ）アクリレート、ビスアリルナジイミドからなる群より選択される一種以上であることが好ましく、より耐熱性が向上する点から、ジペンタエリスリトールヘキサ（メタ）アクリレートであることがより好ましい。このような種類のエチレン性不飽和基を有する化合物を含むことにより、得られる硬化物の耐熱性がより向上する傾向にある。
【００７０】
本実施形態の樹脂組成物において、（Ｃ）成分以外のエチレン性不飽和基を有する化合物（Ｄ）の含有量は、特に限定されないが、現像性を良好にするという観点から、樹脂組成物中の成分（Ａ）、成分（Ｃ）及び成分（Ｄ）の合計含有量１００質量部に対し、０．５質量部以上とすることが好ましく、１．０質量部以上とすることがより好ましく、１．５質量部以上とすることが更に好ましい。また、硬化物の耐熱性を良好にするという観点から、９０質量部以下とすることが好ましく、７０質量部以下とすることがより好ましく、５０質量部以下とすることが更に好ましい。
【００７１】
本実施形態の樹脂組成物において、化合物（Ｄ）の含有量は、特に限定されないが、現像性を良好にするという観点から、樹脂組成物中の樹脂固形分１００質量部に対して、０．５質量部以上とすることが好ましく、１．０質量部以上とすることがより好ましく、１．５質量部以上とすることが更に好ましく、５質量部以上とすることが更により好ましく、１０質量部以上とすることが最も好ましい。また、硬化物の耐熱性を良好にするという観点から、樹脂組成物中の樹脂固形分１００質量部に対して、９０質量部以下とすることが好ましく、７０質量部以下とすることがより好ましく、５０質量部以下とすることが更に好ましく、２０質量部以下とすることが更により好ましい。
【００７２】
＜マレイミド化合物（Ｅ）＞
本実施形態の樹脂組成物においては、マレイミド化合物（Ｅ）（成分（Ｅ）とも称す）を用いることができる。以下にマレイミド化合物（Ｅ）について詳細に述べる。
【００７３】
本実施形態に用いるマレイミド化合物（Ｅ）は、分子中に一個以上のマレイミド基を有する化合物であれば、特に限定されるものではない。その具体例としては、例えば、Ｎ−フェニルマレイミド、Ｎ−ヒドロキシフェニルマレイミド、ビス（４−マレイミドフェニル）メタン、２，２−ビス｛４−（４−マレイミドフェノキシ）−フェニル｝プロパン、４，４−ジフェニルメタンビスマレイミド、ビス（３，５−ジメチル−４−マレイミドフェニル）メタン、ビス（３−エチル−５−メチル−４−マレイミドフェニル）メタン、ビス（３，５−ジエチル−４−マレイミドフェニル）メタン、フェニルメタンマレイミド、ｏ−フェニレンビスマレイミド、ｍ−フェニレンビスマレイミド、ｐ−フェニレンビスマレイミド、ｏ−フェニレンビスシトラコンイミド、ｍ−フェニレンビスシトラコンイミド、ｐ−フェニレンビスシトラコンイミド、２，２−ビス（４−（４−マレイミドフェノキシ）−フェニル）プロパン、３，３−ジメチル−５，５−ジエチル−４，４−ジフェニルメタンビスマレイミド、４−メチル−１，３−フェニレンビスマレイミド、１，６−ビスマレイミド−（２，２，４−トリメチル）ヘキサン、４，４−ジフェニルエーテルビスマレイミド、４，４−ジフェニルスルフォンビスマレイミド、１，３−ビス（３−マレイミドフェノキシ）ベンゼン、１，３−ビス（４−マレイミドフェノキシ）ベンゼン、４，４−ジフェニルメタンビスシトラコンイミド、２，２−ビス［４−（４−シトラコンイミドフェノキシ）フェニル］プロパン、ビス（３，５−ジメチル−４−シトラコンイミドフェニル）メタン、ビス（３−エチル−５−メチル−４−シトラコンイミドフェニル）メタン、ビス（３，５−ジエチル−４−シトラコンイミドフェニル）メタン、ポリフェニルメタンマレイミド、ノボラック型マレイミド化合物、ビフェニルアラルキル型マレイミド化合物、下記式（６）で表されるマレイミド化合物、下記式（７）で表されるマレイミド化合物、及びこれらマレイミド化合物のプレポリマー、又はマレイミド化合物とアミン化合物のプレポリマー等が挙げられる。
【００７４】
この中でも、ノボラック型マレイミド化合物、ビフェニルアラルキル型マレイミド化合物が特に好ましい。また、良好な塗膜性が得られ、耐熱性に優れるという観点から、下記式（６）で表されるマレイミド化合物、下記式（７）で表されるマレイミド化合物が好ましく、下記式（６）で表されるマレイミド化合物がより好ましい。下記式（６）で表されるマレイミド化合物としては、市販品を利用することもでき、例えば、ＢＭＩ−２３００（大和化成工業（株）社製）が挙げられる。下記式（７）で表されるマレイミド化合物としては、市販品を利用することもでき、例えば、ＭＩＲ−３０００（日本化薬（株）社製）が挙げられる。
【００７５】
【化１２】
2018119108.tif 000013
【００７６】
（式（６）中、複数のＲ5は、各々独立に、水素原子又はメチル基を表す。ｎ1は、１以上の整数を表し、好ましくは１〜１０の整数を表し、より好ましくは１〜５の整数を表す。）。
【００７７】
【化１３】
2018119108.tif 000014
【００７８】
（式（７）中、複数のＲ6は、各々独立に、水素原子又はメチル基を表す。ｎ2は、１以上の整数を表し、好ましくは１〜５の整数を表す。）。
【００７９】
これらのマレイミド化合物（Ｅ）は、１種単独又は２種以上を適宜混合して使用することも可能である。
本実施形態の樹脂組成物におけるマレイミド化合物（Ｅ）の含有量は、特に限定されないが、樹脂組成物を十分に硬化させ、耐熱性を向上させるという観点から、樹脂組成物中の成分（Ａ）、成分（Ｃ）及び成分（Ｄ）の合計含有量１００質量部に対し、０．０１質量部以上とすることが好ましく、０．０２質量部以上とすることがより好ましく、０．０３質量部以上とすることが更に好ましい。また、現像性を良好にするという観点から、５０質量部以下とすることが好ましく、４５質量部以下とすることがより好ましく、４０質量部以下とすることが更に好ましい。
【００８０】
本実施形態の樹脂組成物において、マレイミド化合物（Ｅ）の含有量は、特に制限されないが、樹脂組成物を十分に硬化させ、耐熱性を向上させるという観点から、樹脂固形分１００質量部に対して、０．０１質量部以上とすることが好ましく、０．０２質量部以上とすることがより好ましく、０．０３質量部以上とすることが更に好ましく、０．５質量部以上とすることが更により好ましく、１質量部以上とすることがより更により好ましい。また、現像性を良好にするという観点から、樹脂組成物中の樹脂固形分１００質量部に対して、５０質量部以下とすることが好ましく、４５質量部以下とすることがより好ましく、４０質量部以下とすることが更に好ましく、２０質量部以下とすることが更により好ましく、１０質量部以下とすることが最も好ましい。
【００８１】
＜充填材（Ｆ）＞
本実施形態の樹脂組成物には、塗膜性や耐熱性等の諸特性を向上させるために、充填材（Ｆ）（成分（Ｆ）とも称す）を併用することも可能である。本実施形態に用いる充填材（Ｆ）は、絶縁性を有するものであれば、特に限定されないが、例えば、シリカ（例えば天然シリカ、溶融シリカ、アモルファスシリカ、中空シリカ等）、アルミニウム化合物（例えばベーマイト、水酸化アルミニウム、アルミナ等）、マグネシウム化合物（例えば酸化マグネシウム、水酸化マグネシウム等）、カルシウム化合物（例えば炭酸カルシウム等）、モリブデン化合物（例えば酸化モリブデン、モリブデン酸亜鉛等）、バリウム化合物（例えば硫酸バリウム、ケイ酸バリウム等）、タルク（例えば天然タルク、焼成タルク等）、マイカ（雲母）、ガラス（例えば短繊維状ガラス、球状ガラス、微粉末ガラス（例えばＥガラス、Ｔガラス、Ｄガラス等）等）、シリコーンパウダー、フッ素樹脂系充填材、ウレタン樹脂系充填材、アクリル樹脂系充填材、ポリエチレン系充填材、スチレン・ブタジエンゴム及びシリコーンゴムなどが挙げられる。
【００８２】
その中でも、シリカ、ベーマイト、硫酸バリウム、シリコーンパウダー、フッ素樹脂系充填材、ウレタン樹脂系充填材、アクリル樹脂系充填材、ポリエチレン系充填材、スチレン・ブタジエンゴム及びシリコーンゴムからなる群から選択される一種以上であることが好ましい。
これらの充填材（Ｆ）は、後述のシランカップリング剤などで表面処理されていてもよい。
【００８３】
特に、硬化物の耐熱性を向上させ、また良好な塗膜性が得られるという観点から、シリカが好ましく、溶融シリカがとりわけ好ましい。シリカの具体例としては、デンカ（株）製のＳＦＰ−１３０ＭＣ等、（株）アドマテックス製のＳＣ２０５０―ＭＢ、ＳＣ１０５０−ＭＬＥ、ＹＡ０１０Ｃ−ＭＦＮ、ＹＡ０５０Ｃ−ＭＪＡ等が挙げられる。
【００８４】
これらの充填材（Ｆ）は、１種単独又は２種以上を適宜混合して使用することも可能である。
【００８５】
本実施形態の樹脂組成物において、充填材（Ｆ）の含有量は、特に限定されないが、硬化物の耐熱性を向上させるという観点から、樹脂組成物中の樹脂固形分１００質量部に対して、５質量部以上とすることが好ましく、１０質量部以上とすることがより好ましく、２０質量部以上とすることが更に好ましい。また、樹脂組成物の現像性を良好にするという観点から、樹脂組成物中の樹脂固形分１００質量部に対して、４００質量部以下とすることが好ましく、３５０質量部以下とすることがより好ましく、３００質量部以下とすることが更に好ましく、２００質量部以下とすることが更により好ましく、１００質量部以下とすることが最も好ましい。
【００８６】
＜シランカップリング剤及び湿潤分散剤＞
本実施形態の樹脂組成物には、充填材の分散性、ポリマー及び／又は樹脂と、充填材との接着強度を向上させるために、シランカップリング剤及び／又は湿潤分散剤を併用することも可能である。
【００８７】
これらのシランカップリング剤としては、一般に無機物の表面処理に使用されているシランカップリング剤であれば、特に限定されるものではない。具体例としては、例えば、γ−アミノプロピルトリエトキシシラン、Ｎ−β−（アミノエチル）−γ−アミノプロピルトリメトキシシラン等のアミノシラン系；γ−グリシドキシプロピルトリメトキシシラン等のエポキシシラン系；γ−アクリロキシプロピルトリメトキシシラン等のアクリルシラン系；Ｎ−β−（Ｎ−ビニルベンジルアミノエチル）−γ−アミノプロピルトリメトキシシラン塩酸塩等のカチオニックシラン系；フェニルシラン系のシランカップリング剤が挙げられる。これらのシランカップリング剤は、１種単独又は２種以上を適宜組み合わせて使用することも可能である。
【００８８】
本実施形態の樹脂組成物において、シランカップリング剤の含有量は、特に限定されないが、通常、樹脂組成物１００質量部に対して、０．１〜１０質量部である。
【００８９】
湿潤分散剤としては、塗料用に使用されている分散安定剤であれば、特に限定されるものではない。具体例としては、例えば、ビッグケミー・ジャパン（株）製のＤＩＳＰＥＲＢＹＫ（登録商標）−１１０、１１１、１１８、１８０、１６１、ＢＹＫ（登録商標）−Ｗ９９６、Ｗ９０１０、Ｗ９０３等の湿潤分散剤が挙げられる。これらの湿潤分散剤は、１種単独又は２種以上を適宜混合して使用することも可能である。
【００９０】
本実施形態の樹脂組成物において、湿潤分散剤の含有量は、特に限定されないが、通常、樹脂組成物１００質量部に対して、０．１〜１０質量部である。
【００９１】
＜シアン酸エステル化合物、フェノール樹脂、オキセタン樹脂、ベンゾオキサジン化合物及び前記（１）で表されるナフタレン型エポキシ樹脂（Ａ）と異なるエポキシ樹脂からなる群から選択されるいずれか一種以上の化合物（Ｇ）＞
本実施形態に用いる化合物（Ｇ）（成分（Ｇ）とも称す）は、成分（Ａ）を用いることにより得られる現像性等に加え、樹脂組成物が用いられる分野で求められる、硬化した硬化物の難燃性、耐熱性、熱膨張特性等の特性に応じて、様々な種類のものを用いることができる。例えば、耐熱性を求められる場合には、シアン酸エステル化合物、ベンゾオキサジン化合物等が挙げられ、他にフェノール樹脂、オキセタン樹脂、前記（１）で表されるナフタレン型エポキシ樹脂（Ａ）と異なるエポキシ樹脂等も用いることができる。
【００９２】
また、これらは、１種単独又は２種以上を適宜混合して使用することも可能である。
以下、これらの化合物及び／又は樹脂（Ｇ）の詳細について説明する。
【００９３】
＜シアン酸エステル化合物＞
シアン酸エステル化合物としては、シアナト基（シアン酸エステル基）が少なくとも１個置換された芳香族部分を分子内に有する樹脂であれば特に限定されるものではない。
【００９４】
例えば一般式（８）で表されるものが挙げられる。
【００９５】
【化１４】
2018119108.tif 000015
【００９６】
式（８）中、Ａｒ1は、ベンゼン環、ナフタレン環又は２つのベンゼン環が単結合したものを表す。複数ある場合は互いに同一であっても異なっていても良い。Ｒａは各々独立に水素原子、炭素数１〜６のアルキル基、炭素数６〜１２のアリール基、炭素数１〜４のアルコキシル基、炭素数１〜６のアルキル基と炭素数６〜１２のアリール基とが結合された基を示す。Ｒａにおける芳香環は置換基を有していてもよく、Ａｒ1及びＲａにおける置換基は任意の位置を選択できる。ｐはＡｒ1に結合するシアナト基の数を示し、各々独立に１〜３の整数である。ｑはＡｒ1に結合するＲａの数を示し、Ａｒ1がベンゼン環の時は４−ｐ、ナフタレン環の時は６−ｐ、２つのベンゼン環が単結合したものの時は８−ｐである。ｔは平均繰り返し数を示し、０〜５０の整数であり、シアン酸エステル化合物は、ｔが異なる化合物の混合物であってもよい。Ｘは、複数ある場合は各々独立に、単結合、炭素数１〜５０の２価の有機基（水素原子がヘテロ原子に置換されていてもよい。）、窒素数１〜１０の２価の有機基（例えば−Ｎ−Ｒ−Ｎ−（ここでＲは有機基を示す。））、カルボニル基（−ＣＯ−）、カルボキシ基（−Ｃ（＝Ｏ）Ｏ−）、カルボニルジオキサイド基（−ＯＣ（＝Ｏ）Ｏ−）、スルホニル基（−ＳＯ2−）、２価の硫黄原子又は２価の酸素原子のいずれかを示す。
【００９７】
一般式（８）のＲａにおけるアルキル基は、直鎖もしくは分枝の鎖状構造、及び、環状構造（例えばシクロアルキル基等）いずれを有していてもよい。
また、一般式（８）におけるアルキル基及びＲａにおけるアリール基中の水素原子は、フッ素原子、塩素原子等のハロゲン原子、メトキシ基、フェノキシ基等のアルコキシル基、又はシアノ基等で置換されていてもよい。
アルキル基の具体例としては、メチル基、エチル基、プロピル基、イソプロピル基、ｎ−ブチル基、イソブチル基、ｔｅｒｔ−ブチル基、ｎ−ペンチル基、１−エチルプロピル基、２，２−ジメチルプロピル基、シクロペンチル基、ヘキシル基、シクロヘキシル基、及びトリフルオロメチル基等が挙げられる。
【００９８】
アリール基の具体例としては、フェニル基、キシリル基、メシチル基、ナフチル基、フェノキシフェニル基、エチルフェニル基、ｏ−，ｍ−又はｐ−フルオロフェニル基、ジクロロフェニル基、ジシアノフェニル基、トリフルオロフェニル基、メトキシフェニル基、及びｏ−，ｍ−又はｐ−トリル基等が挙げられる。更にアルコキシル基としては、例えば、メトキシ基、エトキシ基、プロポキシ基、イソプロポキシ基、ｎ−ブトキシ基、イソブトキシ基、及びｔｅｒｔ−ブトキシ基等が挙げられる。
【００９９】
一般式（８）のＸにおける炭素数１〜５０の２価の有機基の具体例としては、メチレン基、エチレン基、トリメチレン基、シクロペンチレン基、シクロヘキシレン基、トリメチルシクロヘキシレン基、ビフェニルイルメチレン基、ジメチルメチレン−フェニレン−ジメチルメチレン基、フルオレンジイル基、及びフタリドジイル基等が挙げられる。該２価の有機基中の水素原子は、フッ素原子、塩素原子等のハロゲン原子、メトキシ基、フェノキシ基等のアルコキシル基、シアノ基等で置換されていてもよい。
【０１００】
一般式（８）のＸにおける窒素数１〜１０の２価の有機基としては、イミノ基、ポリイミド基等が挙げられる。
【０１０１】
また、一般式（８）中のＸの有機基として、例えば、下記一般式（９）又は下記一般式（１０）で表される構造であるものが挙げられる。
【０１０２】
【化１５】
2018119108.tif 000016
【０１０３】
式（９）中、Ａｒ2はベンゼンテトライル基、ナフタレンテトライル基又はビフェニルテトライル基を示し、ｕが２以上の場合、互いに同一であっても異なっていてもよい。Ｒｂ、Ｒｃ、Ｒｆ、及びＲｇは各々独立に、水素原子、炭素数１〜６のアルキル基、炭素数６〜１２のアリール基、トリフルオロメチル基、又はフェノール性ヒドロキシ基を少なくとも１個有するアリール基を示す。Ｒｄ及び、Ｒｅは各々独立に、水素原子、炭素数１〜６のアルキル基、炭素数６〜１２のアリール基、炭素数１〜４のアルコキシル基、又はヒドロキシ基のいずれか一種から選択される。ｕは０〜５の整数を示す。
【０１０４】
【化１６】
2018119108.tif 000017
【０１０５】
式（１０）中、Ａｒ3はベンゼンテトライル基、ナフタレンテトライル基又はビフェニルテトライル基を示し、ｖが２以上の場合、互いに同一であっても異なっていてもよい。Ｒｉ、及びＲｊは各々独立に、水素原子、炭素数１〜６のアルキル基、炭素数６〜１２のアリール基、ベンジル基、炭素数１〜４のアルコキシル基、ヒドロキシ基、トリフルオロメチル基、又はシアナト基が少なくとも１個置換されたアリール基を示す。ｖは０〜５の整数を示すが、ｖが異なる化合物の混合物であってもよい。
【０１０６】
さらに、一般式（８）中のＸとしては、下記式で表される２価の基が挙げられる。
【０１０７】
【化１７】
2018119108.tif 000018
【０１０８】
ここで式中、ｚは４〜７の整数を示す。Ｒｋは各々独立に、水素原子又は炭素数１〜６のアルキル基を示す。
一般式（９）のＡｒ2及び一般式（１０）のＡｒ3の具体例としては、一般式（９）に示す２個の炭素原子、又は一般式（１０）に示す２個の酸素原子が、１，４位又は１，３位に結合するベンゼンテトライル基、上記２個の炭素原子又は２個の酸素原子が４，４’位、２，４’位、２，２’位、２，３’位、３，３’位、又は３，４’位に結合するビフェニルテトライル基、及び、上記２個の炭素原子又は２個の酸素原子が、２，６位、１，５位、１，６位、１，８位、１，３位、１，４位、又は２，７位に結合するナフタレンテトライル基が挙げられる。
一般式（９）のＲｂ、Ｒｃ、Ｒｄ、Ｒｅ、Ｒｆ及びＲｇ、並びに一般式（１０）のＲｉ、Ｒｊにおけるアルキル基及びアリール基は、上記一般式（８）におけるものと同義である。
【０１０９】
上記一般式（８）で表されるシアナト置換芳香族化合物の具体例としては、シアナトベンゼン、１−シアナト−２−，１−シアナト−３−，又は１−シアナト−４−メチルベンゼン、１−シアナト−２−，１−シアナト−３−，又は１−シアナト−４−メトキシベンゼン、１−シアナト−２，３−，１−シアナト−２，４−，１−シアナト−２，５−，１−シアナト−２，６−，１−シアナト−３，４−又は１−シアナト−３，５−ジメチルベンゼン、シアナトエチルベンゼン、シアナトブチルベンゼン、シアナトオクチルベンゼン、シアナトノニルベンゼン、２−（４−シアナフェニル）−２−フェニルプロパン（４−α−クミルフェノールのシアネート）、１−シアナト−４−シクロヘキシルベンゼン、１−シアナト−４−ビニルベンゼン、１−シアナト−２−又は１−シアナト−３−クロロベンゼン、１−シアナト−２，６−ジクロロベンゼン、１−シアナト−２−メチル−３−クロロベンゼン、シアナトニトロベンゼン、１−シアナト−４−ニトロ−２−エチルベンゼン、１−シアナト−２−メトキシ−４−アリルベンゼン（オイゲノールのシアネート）、メチル（４−シアナトフェニル）スルフィド、１−シアナト−３−トリフルオロメチルベンゼン、４−シアナトビフェニル、１−シアナト−２−又は１−シアナト−４−アセチルベンゼン、４−シアナトベンズアルデヒド、４−シアナト安息香酸メチルエステル、４−シアナト安息香酸フェニルエステル、１−シアナト−４−アセトアミノベンゼン、４−シアナトベンゾフェノン、１−シアナト−２，６−ジ−ｔｅｒｔ−ブチルベンゼン、１，２−ジシアナトベンゼン、１，３−ジシアナトベンゼン、１，４−ジシアナトベンゼン、１，４−ジシアナト−２−ｔｅｒｔ−ブチルベンゼン、１，４−ジシアナト−２，４−ジメチルベンゼン、１，４−ジシアナト−２，３，４−ジメチルベンゼン、１，３−ジシアナト−２，４，６−トリメチルベンゼン、１，３−ジシアナト−５−メチルベンゼン、１−シアナト又は２−シアナトナフタレン、１−シアナト４−メトキシナフタレン、２−シアナト−６−メチルナフタレン、２−シアナト−７−メトキシナフタレン、２，２’−ジシアナト−１，１’−ビナフチル、１，３−，１，４−，１，５−，１，６−，１，７−，２，３−，２，６−又は２，７−ジシアナトシナフタレン、２，２’−又は４，４’−ジシアナトビフェニル、４，４’−ジシアナトオクタフルオロビフェニル、２，４’−又は４，４’−ジシアナトジフェニルメタン、ビス（４−シアナト−３，５−ジメチルフェニル）メタン、１，１−ビス（４−シアナトフェニル）エタン、１，１−ビス（４−シアナトフェニル）プロパン、２，２−ビス（４−シアナトフェニル）プロパン、２，２−ビス（４−シアナト−３−メチルフェニル）プロパン、２，２−ビス（２−シアナト−５−ビフェニルイル）プロパン、２，２−ビス（４−シアナトフェニル）ヘキサフルオロプロパン、２，２−ビス（４−シアナト−３，５−ジメチルフェニル）プロパン、１，１−ビス（４−シアナトフェニル）ブタン、１，１−ビス（４−シアナトフェニル）イソブタン、１，１−ビス（４−シアナトフェニル）ペンタン、１，１−ビス（４−シアナトフェニル）−３−メチ���ブタン、１，１−ビス（４−シアナトフェニル）−２−メチルブタン、１，１−ビス（４−シアナトフェニル）−２，２−ジメチルプロパン、２，２−ビス（４−シアナトフェニル）ブタン、２，２−ビス（４−シアナトフェニル）ペンタン、２，２−ビス（４−シアナトフェニル）ヘキサン、２，２−ビス（４−シアナトフェニル）−３−メチルブタン、２，２−ビス（４−シアナトフェニル）−４−メチルペンタン、２，２−ビス（４−シアナトフェニル）−３，３−ジメチルブタン、３，３−ビス（４−シアナトフェニル）ヘキサン、３，３−ビス（４−シアナトフェニル）ヘプタン、３，３−ビス（４−シアナトフェニル）オクタン、３，３−ビス（４−シアナトフェニル）−２−メチルペンタン、３，３−ビス（４−シアナトフェニル）−２−メチルヘキサン、３，３−ビス（４−シアナトフェニル）−２，２−ジメチルペンタン、４，４−ビス（４−シアナトフェニル）−３−メチルヘプタン、３，３−ビス（４−シアナトフェニル）−２−メチルヘプタン、３，３−ビス（４−シアナトフェニル）−２，２−ジメチルヘキサン、３，３−ビス（４−シアナトフェニル）−２，４−ジメチルヘキサン、３，３−ビス（４−シアナトフェニル）−２，２，４−トリメチルペンタン、２，２−ビス（４−シアナトフェニル）−１，１，１，３，３，３−ヘキサフルオロプロパン、ビス（４−シアナトフェニル）フェニルメタン、１，１−ビス（４−シアナトフェニル）−１−フェニルエタン、ビス（４−シアナトフェニル）ビフェニルメタン、１，１−ビス（４−シアナトフェニル）シクロペンタン、１，１−ビス（４−シアナトフェニル）シクロヘキサン、２，２−ビス（４−シアナト−３−イソプロピルフェニル）プロパン、１，１−ビス（３−シクロヘキシル−４−シアナトフェニル）シクロヘキサン、ビス（４−シアナトフェニル）ジフェニルメタン、ビス（４−シアナトフェニル）−２，２−ジクロロエチレン、１，３−ビス［２−（４−シアナトフェニル）−２−プロピル］ベンゼン、１，４−ビス［２−（４−シアナトフェニル）−２−プロピル］ベンゼン、１，１−ビス（４−シアナトフェニル）−３，３，５−トリメチルシクロヘキサン、４−［ビス（４−シアナトフェニル）メチル］ビフェニル、４，４−ジシアナトベンゾフェノン、１，３−ビス（４−シアナトフェニル）−２−プロペン−１−オン、ビス（４−シアナトフェニル）エーテル、ビス（４−シアナトフェニル）スルフィド、ビス（４−シアナトフェニル）スルホン、４−シアナト安息香酸−４−シアナトフェニルエステル（４−シアナトフェニル−４−シアナトベンゾエート）、ビス−（４−シアナトフェニル）カーボネート、１，３−ビス（４−シアナトフェニル）アダマンタン、１，３−ビス（４−シアナトフェニル）−５，７−ジメチルアダマンタン、３，３−ビス（４−シアナトフェニル）イソベンゾフラン−１（３Ｈ）−オン（フェノールフタレインのシアネート）、３，３−ビス（４−シアナト−３−メチルフェニル）イソベンゾフラン−１（３Ｈ）−オン（ｏ−クレゾールフタレインのシアネート）、９，９’−ビス（４−シアナトフェニル）フルオレン、９，９−ビス（４−シアナト−３−メチルフェニル）フルオレ���、９，９−ビス（２−シアナト−５−ビフェニルイル）フルオレン、トリス（４−シアナトフェニル）メタン、１，１，１−トリス（４−シアナトフェニル）エタン、１，１，３−トリス（４−シアナトフェニル）プロパン、α，α，α’−トリス（４−シアナトフェニル）−１−エチル−４−イソプロピルベンゼン、１，１，２，２−テトラキス（４−シアナトフェニル）エタン、テトラキス（４−シアナトフェニル）メタン、２，４，６−トリス（Ｎ−メチル−４−シアナトアニリノ）−１，３，５−トリアジン、２，４−ビス（Ｎ−メチル−４−シアナトアニリノ）−６−（Ｎ−メチルアニリノ）−１，３，５−トリアジン、ビス（Ｎ−４−シアナト−２−メチルフェニル）−４，４’−オキシジフタルイミド、ビス（Ｎ−３−シアナト−４−メチルフェニル）−４，４’−オキシジフタルイミド、ビス（Ｎ−４−シアナトフェニル）−４，４’−オキシジフタルイミド、ビス（Ｎ−４−シアナト−２−メチルフェニル）−４，４’−（ヘキサフルオロイソプロピリデン）ジフタルイミド、トリス（３，５−ジメチル−４−シアナトベンジル）イソシアヌレート、２−フェニル−３，３−ビス（４−シアナトフェニル）フタルイミジン、２−（４−メチルフェニル）−３，３−ビス（４−シアナトフェニル）フタルイミジン、２−フェニル−３，３−ビス（４−シアナト−３−メチルフェニル）フタルイミジン、１−メチル−３，３−ビス（４−シアナトフェニル）インドリン−２−オン、及び、２−フェニル−３，３−ビス（４−シアナトフェニル）インドリン−２−オンが挙げられる。
【０１１０】
これらのシアン酸エステル化合物は、１種単独又は２種以上混合して用いることができる。
【０１１１】
また、上記一般式（８）で表されるシアン酸エステル化合物の別の具体例としては、フェノールノボラック樹脂及びクレゾールノボラック樹脂（公知の方法により、フェノール、アルキル置換フェノール又はハロゲン置換フェノールと、ホルマリンやパラホルムアルデヒドなどのホルムアルデヒド化合物とを、酸性溶液中で反応させたもの）、トリスフェノールノボラック樹脂（ヒドロキシベンズアルデヒドとフェノールとを酸性触媒の存在下に反応させたもの）、フルオレンノボラック樹脂（フルオレノン化合物と９，９−ビス（ヒドロキシアリール）フルオレン類とを酸性触媒の存在下に反応させたもの）、フェノールアラルキル樹脂、クレゾールアラルキル樹脂、ナフトールアラルキル樹脂及びビフェニルアラルキル樹脂（公知の方法により、Ａｒ4−（ＣＨ2Ｙ）2（Ａｒ4はフェニル基を示し、Ｙはハロゲン原子を示す。以下、この段落において同様。）で表されるようなビスハロゲノメチル化合物とフェノール化合物とを酸性触媒若しくは無触媒で反応させたもの、Ａｒ4−（ＣＨ2ＯＲ）2で表されるようなビス（アルコキシメチル）化合物とフェノール化合物とを酸性触媒の存在下に反応させたもの、又は、Ａｒ4−（ＣＨ2ＯＨ）2で表されるようなビス（ヒドロキシメチル）化合物とフェノール化合物を酸性触媒の存在下に反応させたもの、あるいは、芳香族アルデヒド化合物とアラルキル化合物とフェノール化合物とを重縮合させたもの）、フェノール変性キシレンホルムアルデヒド樹脂（公知の方法により、キシレンホルムアルデヒド樹脂とフェノール化合物とを酸性触媒の存在下に反応させたもの）、変性ナフタレンホルムアルデヒド樹脂（公知の方法により、ナフタレンホルムアルデヒド樹脂とヒドロキシ置換芳香族化合物を酸性触媒の存在下に反応させたもの）、フェノール変性ジシクロペンタジエン樹脂、ポリナフチレンエーテル構造を有するフェノール樹脂（公知の方法により、フェノール性ヒドロキシ基を１分子中に２つ以上有する多価ヒドロキシナフタレン化合物を、塩基性触媒の存在下に脱水縮合させたもの）等のフェノール樹脂を、上述と同様の方法によりシアネート化したもの等、並びにこれらのプレポリマー等が挙げられる。これらは、特に制限されるものではない。これらのシアン酸エステル化合物は、１種単独又は２種以上混合して用いることができる。
【０１１２】
この中でも、フェノールノボラック型シアン酸エステル化合物、ナフトールアラルキル型シアン酸エステル化合物、ビフェニルアラルキル型シアン酸エステル化合物、ナフチレンエーテル型シアン酸エステル化合物、キシレン樹脂型シアン酸エステル化合物、アダマンタン骨格型シアン酸エステル化合物が好ましい。
【０１１３】
これらのシアン酸エステル化合物の製造方法としては、特に限定されず、公知の方法を用いることができる。かかる製法の例としては、所望の骨格を有するヒドロキシ基含有化合物を入手又は合成し、当該ヒドロキシ基を公知の手法により修飾してシアネート化する方法が挙げられる。ヒドロキシ基をシアネート化する手法としては、例えば、Ｉａｎ  Ｈａｍｅｒｔｏｎ，“Ｃｈｅｍｉｓｔｒｙ  ａｎｄ  Ｔｅｃｈｎｏｌｏｇｙ  ｏｆ  Ｃｙａｎａｔｅ  Ｅｓｔｅｒ  Ｒｅｓｉｎｓ，”Ｂｌａｃｋｉｅ  Ａｃａｄｅｍｉｃ  ＆  Ｐｒｏｆｅｓｓｉｏｎａｌに記載の手法が挙げられる。
【０１１４】
これらのシアン酸エステル化合物を用いた樹脂硬化物は、ガラス転移温度、低熱膨張性等に優れた特性を有する。
本実施形態の樹脂組成物において、シアン酸エステル化合物の含有量は、特に限定されないが、現像性、耐熱性という観点から、樹脂固形分１００質量部に対して、好ましくは０．１質量部〜５０質量部であり、より好ましくは０．２質量部〜４０質量部である。
【０１１５】
＜フェノール樹脂＞
フェノール樹脂としては、１分子中に２個以上のヒドロキシル基を有するフェノール樹脂であれば、一般に公知のものを使用できる。例えば、ビスフェノールＡ型フェノール樹脂、ビスフェノールＥ型フェノール樹脂、ビスフェノールＦ型フェノール樹脂、ビスフェノールＳ型フェノール樹脂、フェノールノボラック樹脂、ビスフェノールＡノボラック型フェノール樹脂、グリシジルエステル型フェノール樹脂、アラルキルノボラック型フェノール樹脂、ビフェニルアラルキル型フェノール樹脂、クレゾールノボラック型フェノール樹脂、多官能フェノール樹脂、ナフトール樹脂、ナフトールノボラック樹脂、多官能ナフトール樹脂、アントラセン型フェノール樹脂、ナフタレン骨格変性ノボラック型フェノール樹脂、フェノールアラルキル型フェノール樹脂、ナフトールアラルキル型フェノール樹脂、ジシクロペンタジエン型フェノール樹脂、ビフェニル型フェノール樹脂、脂環式フェノール樹脂、ポリオール型フェノール樹脂、リン含有フェノール樹脂、重合性不飽和炭化水素基含有フェノール樹脂及び水酸基含有シリコーン樹脂類等が挙げられるが、特に制限されるものではない。これらのフェノール樹脂の中では、ビフェニルアラルキル型フェノール樹脂、ナフトールアラルキル型フェノール樹脂、リン含有フェノール樹脂、水酸基含有シリコーン樹脂が難燃性の点で好ましい。これらのフェノール樹脂は、１種単独又は２種以上を適宜混合して使用することも可能である。
【０１１６】
フェノール樹脂の含有量は、特に制限されず、樹脂固形分１００質量部に対して、好ましくは０．１質量部〜５０質量部であり、より好ましくは０．２質量部〜４５質量部である。フェノール樹脂の含有量が上記範囲内であることにより、耐熱性がより向上する傾向にある。
【０１１７】
＜オキセタン樹脂＞
オキセタン樹脂としては、一般に公知のものを使用できる。例えば、オキセタン、２−メチルオキセタン、２，２−ジメチルオキセタン、３−メチルオキセタン、３，３−ジメチルオキセタン等のアルキルオキセタン、３−メチル−３−メトキシメチルオキセタン、３，３−ジ（トリフルオロメチル）パーフルオキセタン、２−クロロメチルオキセタン、３，３−ビス（クロロメチル）オキセタン、ビフェニル型オキセタン、ＯＸＴ−１０１（東亞合成製、商品名）、ＯＸＴ−１２１（東亞合成製、商品名）等が挙げられる、特に制限されるものではない。これらは、一種又は２種以上を適宜混合して使用することも可能である。
【０１１８】
オキセタン樹脂の含有量は、特に制限されず、樹脂固形分１００質量部に対して、好ましくは０．１質量部〜５０質量部であり、より好ましくは０．２質量部〜４５質量部である。オキセタン樹脂の含有量が上記範囲内であることにより、耐熱性がより向上する傾向にある。
【０１１９】
＜ベンゾオキサジン化合物＞
ベンゾオキサジン化合物としては、１分子中に２個以上のジヒドロベンゾオキサジン環を有する化合物であれば、一般に公知のものを用いることができる。例えば、ビスフェノールＡ型ベンゾオキサジンＢＡ−ＢＸＺ（小西化学製、商品名）ビスフェノールＦ型ベンゾオキサジンＢＦ−ＢＸＺ（小西化学製、商品名）、ビスフェノールＳ型ベンゾオキサジンＢＳ−ＢＸＺ（小西化学製、商品名）、フェノールフタレイン型ベンゾオキサジン等が挙げられるが、特に制限されるものではない。これらは、１種単独又は２種以上を適宜混合して使用することも可能である。
【０１２０】
ベンゾオキサジン化合物の含有量は、特に制限されず、樹脂固形分１００質量部に対して、好ましくは０．１質量部〜５０質量部であり、より好ましくは０．２質量部〜４５質量部である。ベンゾオキサジン化合物の含有量が上記範囲内であることにより、耐熱性がより向上する傾向にある。
【０１２１】
＜エポキシ樹脂＞
本実施形態の樹脂組成物には、硬化物の耐熱性を向上させるために、前記（１）で表されるナフタレン型エポキシ樹脂（Ａ）と異なるエポキシ樹脂を併用することも可能である。
【０１２２】
このようなエポキシ樹脂は、前記エポキシ樹脂（Ａ）と異なり、１分子中に２個以上のエポキシ基を有する化合物であれば、特に限定されない。その具体例としては、例えば、ビスフェノールＡ型エポキシ樹脂、ビスフェノールＥ型エポキシ樹脂、ビスフェノールＦ型エポキシ樹脂、ビスフェノールＳ型エポキシ樹脂、ビスフェノールＡノボラック型エポキシ樹脂、ビフェニル型エポキシ樹脂、フェノールノボラック型エポキシ樹脂、クレゾールノボラック型エポキシ樹脂、キシレンノボラック型エポキシ樹脂、多官能フェノール型エポキシ樹脂、ナフタレン型エポキシ樹脂（Ａ）と異なるナフタレン型エポキシ樹脂、ナフタレン骨格変性ノボラック型エポキシ樹脂、ナフチレンエーテル型エポキシ樹脂、フェノールアラルキル型エポキシ樹脂、アントラセン型エポキシ樹脂、３官能フェノール型エポキシ樹脂、４官能フェノール型エポキシ樹脂、トリグリシジルイソシアヌレート、グリシジルエステル型エポキシ樹脂、脂環式エポキシ樹脂、ジシクロペンタジエン型エポキシ樹脂、ジシクロペンタジエンノボラック型エポキシ樹脂、ビフェニルノボラック型エポキシ樹脂、フェノールアラルキルノボラック型エポキシ樹脂、ナフトールアラルキルノボラック型エポキシ樹脂、アラルキルノボラック型エポキシ樹脂、ビフェニルアラルキル型エポキシ樹脂、ナフトールアラルキル型エポキシ樹脂、ジシクロペンタジエン型エポキシ樹脂、ポリオール型エポキシ樹脂、リン含有エポキシ樹脂、グリシジルアミン、ブタジエンなどの二重結合をエポキシ化した化合物、水酸基含有シリコーン樹脂類とエピクロルヒドリンとの反応により得られる化合物、及びこれらのハロゲン化物が挙げられる。
【０１２３】
その中でも、ビフェニルアラルキル型エポキシ樹脂、ナフチレンエーテル型エポキシ樹脂、多官能フェノール型エポキシ樹脂、ジシクロペンタジエン型エポキシ樹脂からなる群より選択される一種以上であることが好ましく、ジシクロペンタジエン型エポキシ樹脂がより好ましい。このような種類のエポキシ樹脂を含むことにより、現像性がより向上する傾向にある。
これらのエポキシ樹脂は、１種単独又は２種以上を適宜混合して使用することも可能である。
【０１２４】
エポキシ樹脂の含有量は、特に制限されないが、現像性をより向上させるという観点から、樹脂組成物中の樹脂固形分１００質量部に対して、前記エポキシ樹脂（Ａ）とエポキシ樹脂（Ａ）と異なるエポキシ樹脂との合計で、３質量部以上とすることが好ましく、５質量部以上とすることがより好ましい。また、現像性をより向上させるという観点から、樹脂組成物中の樹脂固形分１００質量部に対して、前記エポキシ樹脂（Ａ）とエポキシ樹脂（Ａ）と異なるエポキシ樹脂との合計で、５０質量部以下とすることが好ましく、４０質量部以下とすることがより好ましい。
【０１２５】
＜熱硬化促進剤（Ｈ）＞
本実施形態の樹脂組成物においては、本実施形態の特性が損なわれない範囲において、熱硬化促進剤（Ｈ）（成分（Ｈ）とも称す）を用いることも可能である。本実施形態に用いる熱硬化促進剤（Ｈ）としては、特に限定されないが、例えば、過酸化ベンゾイル、ラウロイルパーオキサイド、アセチルパーオキサイド、パラクロロベンゾイルパーオキサイド、ジ−ｔｅｒｔ−ブチル−ジ−パーフタレート等で例示される有機過酸化物；アゾビスニトリル等のアゾ化合物；Ｎ，Ｎ−ジメチルベンジルアミン、Ｎ，Ｎ−ジメチルアニリン、Ｎ，Ｎ−ジメチルトルイジン、２−Ｎ−エチルアニリノエタノール、トリ−ｎ−ブチルアミン、ピリジン、キノリン、Ｎ−メチルモルホリン、トリエタノールアミン、トリエチレンジアミン、テトラメチルブタンジアミン、Ｎ−メチルピペリジンなどの第３級アミン類；フェノール、キシレノール、クレゾール、レゾルシン、カテコールなどのフェノール類；ナフテン酸鉛、ステアリン酸鉛、ナフテン酸亜鉛、オクチル酸亜鉛、オレイン酸錫、ジブチル錫マレート、ナフテン酸マンガン、ナフテン酸コバルト、アセチルアセトン鉄などの有機金属塩；これら有機金属塩をフェノール、ビスフェノールなどの水酸基含有化合物に溶解してなるもの；塩化錫、塩化亜鉛、塩化アルミニウムなどの無機金属塩；ジオクチル錫オキサイド、その他のアルキル錫、アルキル錫オキサイドなどの有機錫化合物；２−エチル-４−メチルイミダゾール、１，２−ジメチルイミダゾール、１−ベンジル−２−フェニルイミダゾール、トリフェニルイミダゾール（ＴＰＩＺ）等のイミダゾール化合物などが挙げられる。
【０１２６】
これら熱硬化促進剤は、１種単独又は２種以上を適宜混合して使用することも可能である。
本実施形態の樹脂組成物において、熱硬化促進剤の含有量は、特に限定されないが、通常、樹脂組成物１００質量部に対して、０．１〜１０質量部である。
【０１２７】
＜有機溶剤＞
本実施形態の樹脂組成物には、必要に応じて溶剤を含有していてもよい。例えば、有機溶剤を用いると、樹脂組成物の調製時における粘度を調整することができる。溶剤の種類は、樹脂組成物中の樹脂の一部又は全部を溶解可能なものであれば、特に限定されない。その具体例としては、特に限定されないが、例えば、アセトン、メチルエチルケトン、メチルセルソルブ等のケトン類；トルエン、キシレン等の芳香族炭化水素類；ジメチルホルムアミド等のアミド類；プロピレングリコールモノメチルエーテル及びそのアセテートが挙げられる。
これら有機溶剤は、１種単独又は２種以上を適宜混合して使用することも可能である。
【０１２８】
＜その他の成分＞
本実施形態の樹脂組成物には、本実施形態の特性が損なわれない範囲において、これまでに挙げられていない熱硬化性樹脂、熱可塑性樹脂及びそのオリゴマー、エラストマー類等の種々の高分子化合物；これまでに挙げられていない難燃性の化合物；添加剤等の併用も可能である。これらは一般に使用されているものであれば、特に限定されるものではない。例えば、難燃性の化合物では、メラミンやベンゾグアナミン等の窒素含有化合物、オキサジン環含有化合物、及びリン系化合物のホスフェート化合物、芳香族縮合リン酸エステル、含ハロゲン縮合リン酸エステル等が挙げられる。添加剤としては、紫外線吸収剤、酸化防止剤、蛍光増白剤、光増感剤、染料、顔料、増粘剤、滑剤、消泡剤、表面調整剤、光沢剤、重合禁止剤等が挙げられる。これらの成分は、１種単独又は２種以上を適宜混合して使用することも可能である。
本実施形態の樹脂組成物において、その他の成分の含有量は、特に限定されないが、通常、樹脂組成物１００質量部に対して、それぞれ０．１〜１０質量部である。
【０１２９】
本実施形態の樹脂組成物は、化合物（Ａ）、光硬化開始剤（Ｂ）、化合物（Ｃ）及び化合物（Ｃ）以外の化合物（Ｄ）、及び所望に応じてマレイミド化合物（Ｅ）、充填剤（Ｆ）、化合物及び／又は樹脂（Ｇ）、シランカップリング剤、湿潤分散剤、熱硬化促進剤、有機溶剤やその他の成分を適宜混合することにより調製される。本実施形態の樹脂組成物は、後述する本実施形態の支持体付き樹脂シートを作製する際のワニスとして、好適に使用することができる。
【０１３０】
＜樹脂組成物の製造方法＞
本実施形態の樹脂組成物の製造方法は、特に限定されず、例えば、上述した各成分を順次溶剤に配合し、十分に攪拌する方法が挙げられる。
樹脂組成物の製造時には、必要に応じて各成分を均一に溶解又は分散させるための公知の処理（攪拌、混合、混練処理等）を行うことができる。具体的には、適切な攪拌能力を有する攪拌機を付設した攪拌槽を用いて攪拌分散処理を行うことにより、樹脂組成物に対する無機充填材（Ｇ）の分散性を向上させることができる。上記の攪拌、混合、混練処理は、例えば、超音波ホモジナイザー等の分散を目的とした攪拌装置、三本ロール、ボールミル、ビーズミル、サンドミル等の混合を目的とした装置、又は、公転又は自転型の混合装置等の公知の装置を用いて適宜行うことができる。また、本実施形態の樹脂組成物の調製時においては、必要に応じて有機溶剤を使用することができる。有機溶剤の種類は、樹脂組成物中の樹脂を溶解可能なものであれば、特に限定されず、その具体例は、上述したとおりである。
＜用途＞
【０１３１】
本実施形態の樹脂組成物は、絶縁性の樹脂組成物が必要とされる用途に使用することができ、特に限定されないが、感光性フィルム、支持体付き感光性フィルム、プリプレグ等の絶縁樹脂シート、回路基板（積層板用途、多層プリント配線板用途等）、ソルダーレジスト、アンダーフィル材、ダイボンディング材、半導体封止材、穴埋め樹脂、部品埋め込み樹脂等の用途に使用することができる。なかでも、多層プリント配線板の絶縁層用樹脂組成物やソルダーレジストとして好適に使用することができる。
【０１３２】
＜樹脂シート＞
本実施形態の樹脂シートは、支持体と、該支持体の表面に形成され、本実施形態の樹脂組成物を含む樹脂組成物層とを備える、上述の樹脂組成物を支持体の片面又は両面に塗布した支持体付き樹脂シートである。樹脂シートは、樹脂組成物を支持体上に塗布、及び乾燥して製造することができる。
【０１３３】
本実施形態の樹脂シートにおいて使用される支持体は、特に限定されないが、公知のものを使用することができ、樹脂フィルムであることが好ましい。樹脂フィルムとしては、例えば、ポリイミドフィルム、ポリアミドフィルム、ポリエステルフィルム、ポリエチレンテレフタレート（ＰＥＴ）フィルム、ポリブチレンテレフタレート（ＰＢＴ）フィルム、ポリプロピレン（ＰＰ）フィルム、ポリエチレン（ＰＥ）フィルム、ポリエチレンナフタレートフィルム、ポリビニルアルコールフィルム、トリアセチルアセテートフィルム等の樹脂フィルムが挙げられる。その中でもＰＥＴフィルムが好ましい。
【０１３４】
上記樹脂フィルムは、樹脂組成物層からの剥離を容易にするため、剥離剤を表面に塗布してあるものが好適に使用できる。樹脂フィルムの厚さは、５μｍ〜１００μｍの範囲であることが好ましく、１０μｍ〜５０μｍの範囲であることがより好ましい。この厚さが５μｍ未満では、現像前に行う支持体剥離の際に支持体が破れやすくなる傾向があり、厚さが１００μｍを超えると、支持体上から露光する際の解像度が低下する傾向がある。
【０１３５】
また、紫外線等の活性エネルギー線による露光時の光の散乱を低減するため、樹脂フィルムは透明性に優れるものが好ましい。
【０１３６】
さらに、本実施形態における樹脂シートにおいて、その樹脂組成物層は、保護フィルムで保護されていてもよい。
樹脂組成物層側を保護フィルムで保護することにより、樹脂組成物層表面へのゴミ等の付着やキズを防止することができる。保護フィルムとしては上記の樹脂フィルムと同様の材料により構成されたフィルムを用いることができる。保護フィルムの厚さは特に限定されないが、１μｍ〜５０μｍの範囲であることが好ましく、５μｍ〜４０μｍの範囲であることがより好ましい。厚さが１μｍ未満では、保護フィルムの取り扱い性が低下する傾向があり、５０μｍを超えると廉価性に劣る傾向がある。なお、保護フィルムは、樹脂組成物層と支持体との接着力に対して、樹脂組成物層と保護フィルムとの接着力の方が小さいものが好ましい。
【０１３７】
本実施形態の樹脂シートの製造方法は、特に限定されないが、例えば、本実施形態の樹脂組成物をＰＥＴフィルムなどの支持体に塗布して有機溶剤を乾燥により除去することにより、樹脂シートを製造する方法などが挙げられる。
上記塗布は、例えば、ロールコーター、コンマコーター、グラビアコーター、ダイコーター、バーコーター、リップコーター、ナイフコーター、スクイズコーター等を用いた公知の方法で行うことができる。上記乾燥は、例えば、６０〜２００℃の乾燥機中で、１〜６０分加熱させる方法などにより行うことができる。
【０１３８】
樹脂組成物層中の残存有機溶剤量は、後の工程での有機溶剤の拡散を防止する観点から、樹脂組成物層の総質量に対して５質量％以下とすることが好ましい。支持体に対する樹脂組成物層の厚みは、取り扱い性を向上させるという観点から、樹脂シートの樹脂組成物層厚で１．０μｍ以上とすることが好ましい。また、透過率を向上させて現像性を良好にするという観点から、３００μｍ以下とすることが好ましい。
【０１３９】
本実施形態の樹脂シートは、多層プリント配線板の層間絶縁層として使用することができる。
【０１４０】
＜多層プリント配線板＞
本実施形態の多層プリント配線板は、本実施形態の樹脂組成物を含む層間絶縁層を備え、例えば、上述の樹脂シートを１枚以上重ねて硬化して得ることもできる。具体的には以下の方法により製造することができる。
【０１４１】
（ラミネート工程）
本実施形態の樹脂シートの樹脂組成物層側を、真空ラミネーターを用いて回路基板の片面又は両面にラミネートする。回路基板としては、例えば、ガラスエポキシ基板、金属基板、セラミック基板、シリコン基板、半導体封止樹脂基板、ポリエステル基板、ポリイミド基板、ＢＴレジン基板、熱硬化型ポリフェニレンエーテル基板等が挙げられる。なお、ここで回路基板とは、上記のような基板の片面又は両面にパターン加工された導体層（回路）が形成された基板をいう。また、導体層と絶縁層とを交互に積層してなる多層プリント配線板において、該プリント配線板の最外層の片面又は両面がパターン加工された導体層（回路）となっている基板も、ここでいう回路基板に含まれる。なお導体層表面には、黒化処理、銅エッチング等により予め粗化処理が施されていてもよい。ラミネート工程において、樹脂シートが保護フィルムを有している場合には該保護フィルムを剥離除去した後、必要に応じて樹脂シート及び回路基板をプレヒートし、樹脂組成物層を加圧及び加熱しながら回路基板に圧着する。本実施形態の樹脂シートにおいては、真空ラミネート法により減圧下で回路基板にラミネートする方法が好適に用いられる。
【０１４２】
ラミネート工程の条件は、特に限定されるものではないが、例えば、圧着温度（ラミネート温度）を好ましくは５０℃〜１４０℃とし、圧着圧力を好ましくは１ｋｇｆ／ｃｍ2〜１５ｋｇｆ／ｃｍ2、圧着時間を好ましくは５秒間〜３００秒間とし、空気圧を２０ｍｍＨｇ以下とする減圧下でラミネートするのが好ましい。また、ラミネート工程は、バッチ式であってもロールを用いる連続式であってもよい。真空ラミネート法は、市販の真空ラミネーターを使用して行うことができる。市販の真空ラミネーターとしては、例えば、ニッコー・マテリアルズ（株）製２ステージビルドアップラミネーター等を挙げることができる。
【０１４３】
（露光工程）
ラミネート工程により、回路基板上に樹脂シートが設けられた後、樹脂組成物層の所定部分に活性エネルギー線を照射し、照射部の樹脂組成物層を硬化させる露光工程を行う。活性エネルギー線の照射は、マスクパターンを通してもよいし、直接活性エネルギー線を照射する直接描画法を用いてもよい。
活性エネルギー線としては、例えば、紫外線、可視光線、電子線、Ｘ線等が挙げられ、特に紫外線が好ましい。紫外線の照射量はおおむね１０ｍＪ／ｃｍ2〜１０００ｍＪ／ｃｍ2である。マスクパターンを通す露光方法にはマスクパターンを多層プリント配線板に密着させて行う接触露光法と、密着させずに平行光線を使用して露光する非接触露光法とがあるが、どちらを用いてもかまわない。また、樹脂組成物層上に支持体が存在している場合は、支持体上から露光してもよいし、支持体を剥離後に露光してもよい。
【０１４４】
（現像工程）
露光工程後、樹脂組成物層上に支持体が存在している場合にはその支持体を除去した後、ウエット現像で、光硬化されていない部分（未露光部）を除去して現像することにより、絶縁層のパターンを形成することができる。
【０１４５】
上記ウエット現像の場合、現像液としては、未露光部分を選択的に溶出するものであれば、特に限定されるものではないが、アルカリ性水溶液、水系現像液、有機溶剤等の現像液が用いられる。本実施形態においては、特にアルカリ性水溶液による現像工程が好ましい。これらの現像液は単独で又は２種類以上を組み合わせて用いることができる。また、現像方法としては、例えば、スプレー、揺動浸漬、ブラッシング、スクラッピング等の公知の方法で行うことができる。
【０１４６】
現像液として使用されるアルカリ水溶液は、特に限定されるものではないが、例えば、水酸化カリウム、水酸化ナトリウム、炭酸ナトリウム、炭酸カリウム、リン酸ナトリウム、ケイ酸ナトリウム、４−ホウ酸ナトリウム、アンモニア、アミン類等が挙げられる。
【０１４７】
上記アルカリ水溶液の濃度は、現像液全量に対して０．１質量％〜６０質量％であることが好ましい。また、アルカリ水溶液の温度は、現像性にあわせて調節することができる。さらに、これらのアルカリ水溶液は単独で又は２種類以上を組み合わせて用いることができる。
【０１４８】
本実施形態のパターン形成においては、必要に応じて、上記した２種類以上の現像方法を併用して用いてもよい。現像の方式には、ディップ方式、パドル方式、スプレー方式、高圧スプレー方式、ブラッシング、スラッピング等があり、高圧スプレー方式が解像度向上のためには好適である。スプレー方式を採用する場合のスプレー圧としては、０．０２ＭＰａ〜０．５ＭＰａが好ましい。
【０１４９】
（ポストベーク工程）
上記現像工程終了後、ポストベーク工程を行い、絶縁層（硬化物）を形成する。ポストベーク工程としては、高圧水銀ランプによる紫外線照射工程やクリーンオーブンを用いた加熱工程等が挙げられ、これらを併用することも可能である。紫外線を照射させる場合は必要に応じてその照射量を調整することができ、例えば０．０５Ｊ／ｃｍ2〜１０Ｊ／ｃｍ2程度の照射量で照射を行うことができる。また加熱の条件は、樹脂組成物中の樹脂成分の種類、含有量などに応じて適宜選択すればよいが、好ましくは１５０℃〜２２０℃で２０分間〜１８０分間の範囲、より好ましくは１６０℃〜２００℃で３０分間〜１５０分間の範囲で選択される。
【０１５０】
（めっき工程）
次に、乾式めっき又は湿式めっきにより絶縁層表面に導体層を形成する。乾式めっきとしては、蒸着法、スパッタリング法、イオンプレーティング法等の公知の方法を使用することができる。蒸着法（真空蒸着法）は、例えば、支持体を真空容器内に入れ、金属を加熱蒸発させることにより絶縁層上に金属膜形成を行うことができる。スパッタリング法も、例えば、支持体を真空容器内に入れ、アルゴン等の不活性ガスを導入し、直流電圧を印加して、イオン化した不活性ガスをターゲット金属に衝突させ、叩き出された金属により絶縁層上に金属膜形成を行うことができる。
【０１５１】
湿式めっきの場合は、形成された絶縁層の表面に対して、膨潤液による膨潤処理、酸化剤による粗化処理及び中和液による中和処理をこの順に行うことによって絶縁層表面を粗化する。膨潤液による膨潤処理は、絶縁層を５０℃〜８０℃で１分間〜２０分間膨潤液に浸漬させることで行われる。膨潤液としてはアルカリ溶液が挙げられ、該アルカリ溶液としては、水酸化ナトリウム溶液、水酸化カリウム溶液等が挙げられる。市販されている膨潤液としては、例えば、上村工業（株）製のアップデス（登録商標）ＭＤＳ−３７等を挙げることができる。
酸化剤による粗化処理は、絶縁層を６０℃〜８０℃で５分間〜３０分間酸化剤溶液に浸漬させることで行われる。酸化剤としては、例えば、水酸化ナトリウムの水溶液に過マンガン酸カリウムや過マンガン酸ナトリウムを溶解したアルカリ性過マンガン酸溶液、重クロム酸塩、オゾン、過酸化水素／硫酸、硝酸等を挙げることができる。また、アルカリ性過マンガン酸溶液における過マンガン酸塩の濃度は５質量％〜１０質量％とするのが好ましい。市販されている酸化剤としては、例えば、上村工業（株）製アップデス（登録商標）ＭＤＥ−４０、アップデス（登録商標）ＥＬＣ−ＳＨ等のアルカリ性過マンガン酸溶液が挙げられる。中和液による中和処理は、３０℃〜５０℃で１分間〜１０分間中和液に浸漬させることで行われる。中和液としては、酸性の水溶液が好ましく、市販品としては、上村工業（株）製のアップデス（登録商標）ＭＤＮ−６２が挙げられる。
【０１５２】
次いで、無電解めっきと電解めっきとを組み合わせて導体層を形成する。また導体層とは逆パターンのメッキレジストを形成し、無電解めっきのみで導体層を形成することもできる。その後のパターン形成の方法として、例えば、サブトラクティブ法、セミアディティブ法などを用いることができる。
【０１５３】
＜半導体装置＞
本実施形態の半導体装置は、本実施形態の樹脂組成物を含む層間絶縁層を備え、具体的には以下の方法により製造することができる。本実施形態の多層プリント配線板の導通箇所に、半導体チップを実装することにより半導体装置を製造することができる。ここで、導通箇所とは、多層プリント配線板における電気信号を伝える箇所のことであって、その場所は表面であっても、埋め込まれた箇所であってもいずれでも構わない。また、半導体チップは半導体を材料とする電気回路素子であれば特に限定されない。
【０１５４】
本実施形態の半導体装置を製造する際の半導体チップの実装方法は、半導体チップが有効に機能しさえすれば、特に限定されないが、具体的には、ワイヤボンディング実装方法、フリップチップ実装方法、バンプなしビルドアップ層（ＢＢＵＬ）による実装方法、異方性導電フィルム（ＡＣＦ）による実装方法、非導電性フィルム（ＮＣＦ）による実装方法、などが挙げられる。
【０１５５】
また、本実施形態の樹脂シートを半導体チップにラミネートすることによっても、半導体装置を製造することができる。ラミネート後は前述の多層プリント配線板と同様の方法を用いて製造することができる。
【実施例】
【０１５６】
以下、実施例により本発明を更に具体的に説明するが、本発明はこれらの実施例になんら限定されるものではない。
【０１５７】
〔実施例１〕
（樹脂組成物及び樹脂シートの作成）
式（１）で表されるナフタレン型エポキシ樹脂（Ａ）として、ナフタレン型エポキシ樹脂（ＨＰ−４７１０（商品名）、ＤＩＣ（株）製）２１質量部、光硬化開始剤（Ｂ）として、ビス（２,４,６-トリメチルベンゾイル）-フェニルフォスフィンオキサイド（Ｉｒｇａｃｕｒｅ（登録商標）８１９、ＢＡＳＦジャパン（株）製）７質量部、化合物（Ｃ）として、ＴｒｉｓＰ−ＰＡエポキシアクリレート化合物のプロピレングリコールモノメチルエーテルアセテート（以下、ＰＧＭＥＡと略す場合がある）溶液（ＫＡＹＡＲＡＤ（登録商標）ＺＣＲ−６００７Ｈ、不揮発分６５質量％、酸価：７０ｍｇＫＯＨ／ｇ、日本化薬（株）製）８３．１質量部（不揮発分換算で５４質量部）、（Ｃ）成分以外のエチレン性不飽和基を有する化合物（Ｄ）として、ジペンタエリスリトールヘキサアクリレート（ＫＡＹＡＲＡＤ（登録商標）ＤＰＨＡ、日本化薬（株）製）１４質量部、マレイミド化合物（Ｅ）として、マレイミド化合物（ＢＭＩ−２３００（商品名）、大和化成工業（株）製）４質量部、充填材（Ｆ）として、エポキシシラン処理シリカのメチルエチルケトン（以下ＭＥＫと略す場合がある）スラリー（ＳＣ１０５０−ＭＬＥ（商品名）、平均粒径０．３μｍ、不揮発分７０質量％、（株）アドマテックス製）７１．４質量部（不揮発分換算で２５質量部）を配合し、超音波ホモジナイザーで攪拌してワニス（樹脂組成物の溶液）を得た。これらのワニスを厚さ３８μｍのＰＥＴフィルム（ユニピール（登録商標）ＴＲ１−３８、ユニチカ（株）製、商品名）上に自動塗工装置（ＰＩ−１２１０、テスター産業（株）製）を用いて塗布し、８０℃で７分間加熱乾燥して、ＰＥＴフィルムを支持体とし樹脂組成物層の厚さが３０μｍである樹脂シートを得た。
【０１５８】
なお、前記ＫＡＹＡＲＡＤ（登録商標）ＺＣＲ−６００７Ｈは、上記化合物（Ａ１）および上記化合物（Ａ２）〜（Ａ５）のいずれか一種以上を含む混合物である。
【０１５９】
（内層回路基板の作成）
内層回路を形成したガラス布基材ＢＴ樹脂両面銅張積層板（銅箔厚さ１８μｍ、厚み０．２ｍｍ、三菱ガス化学（株）製ＣＣＬ（登録商標）−ＨＬ８３２ＮＳ）の両面をメック（株）製ＣＺ８１００にて銅表面の粗化処理を行い内層回路基板を得た。
【０１６０】
（評価用積層体の作製）
前記樹脂シートの樹脂面を内層回路基板上に配置し、真空ラミネーター（ニッコー・マテリアルズ（株）製）を用いて、３０秒間真空引き（５．０ＭＰａ以下）を行った後、圧力１０ｋｇｆ／ｃｍ2、温度７０℃で３０秒間の積層成形を行った。さらに圧力１０ｋｇｆ／ｃｍ2、温度７０℃で６０秒間の積層成形を行うことで内層回路基板と樹脂組成物層と支持体が積層された積層体を得た。得られた積層体に２００ｍＪ／ｃｍ2の紫外線を照射する露光工程を施し、支持体をはがし取って、１質量％の炭酸ナトリウム水溶液で現像し、さらに１０００ｍＪ／ｃｍ2の紫外線を照射する露光工程を施し、１８０℃、１２０分間加熱処理するポストベーク工程を施した後、評価用積層体とした。
【０１６１】
（評価用硬化物の作製）
前記樹脂シートに２００ｍＪ／ｃｍ2の紫外線を照射し、さらに１０００ｍＪ／ｃｍ2の紫外線を照射する露光工程を施し、１８０℃、１２０分間加熱処理するポストベーク工程を施した後、支持体をはがし取って評価用硬化物とした。
【０１６２】
〔比較例１〕
化合物（Ａ）の代わりに、ジシクロペンタジエン型エポキシ樹脂（ＸＤ−１０００（商品名）、日本化薬（株）製）２１質量部を用いた以外は実施例１と同様にしてワニスを調製し、樹脂シート、評価用積層体及び評価用硬化物を得た。
【０１６３】
〔比較例２〕
化合物（Ａ）の代わりに、ビフェニルアラルキル型エポキシ樹脂（ＮＣ-３０００Ｌ（商品名）、日本化薬（株）製）２１質量部を用いた以外は実施例１と同様にしてワニスを調製し、樹脂シート、評価用積層体及び評価用硬化物を得た。
【０１６４】
〔物性測定評価〕
樹脂シート、評価用積層体及び評価用硬化物を、以下の方法により測定し、評価した。それらの結果を表１に示す。
【０１６５】
＜塗膜性＞
Ａ４サイズの各支持体付き樹脂シートの樹脂表面端部に指を軽く押し付け、指に対する張り付き程度を以下の基準で評価した。
○：指に対する張り付きがほとんど認められない。支持体付き樹脂シートの端部が指に張り付くが、高さ３０ｍｍ未満で指から剥がれて落下する。
×：指に対する張り付きが認められる。支持体付き樹脂シートの端部が指に張り付き、高さ３０ｍｍ以上浮き上がる。
【０１６６】
＜耐熱性（ガラス転移温度）＞
評価用硬化物をＤＭＡ装置（ＴＡインスツルメント社製動的粘弾性測定装置ＤＭＡＱ８００（商品名））を用いて１０℃／分で昇温し、ＬｏｓｓＭｏｄｕｌｕｓのピーク位置をガラス転移温度（Ｔｇ、℃）とした。
【０１６７】
＜現像性＞
評価用積層体に２００ｍＪ／ｃｍ2の紫外線を照射する露光工程において、ビア径５μｍ刻みのビアが得られるネガ型用マスクを評価用積層体に被せた状態で露光を施し、現像した際のビア底をＳＥＭ（走査電子顕微鏡）にて観察（倍率１０００倍）し、残渣の有無を下記基準で評価した。
○：ビア底に残渣の無い最低ビア径が３０μｍ以下であり、現像性が優れている。
×：ビア底に残渣の無い最低ビア径が３０μｍを超え、現像性が劣っている。
【０１６８】
【表１】
2018119108.tif 000019
【０１６９】
表１から明らかなように、実施例１は、塗膜性及び耐熱性に加えて、現像性が非常に優れている。これに対し、比較例１及び２は現像性が劣っている。従って、本発明によれば、現像性に非常に優れた樹脂組成物、それを用いた樹脂シート、多層プリント配線板及び半導体装置が得られる。